(57)【要約】  （Ａ）色材と、（Ｂ）分散剤と、（Ｃ）溶剤とを含有し、前記（Ａ）色材が、酸性染料とポリ塩化アルミニウムとのレーキ色材を含み、当該ポリ塩化アルミニウムは塩基度が７０％以上であり、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０である、色材分散液。【特許請求の範囲】
【請求項１】
（Ａ）色材と、（Ｂ）分散剤と、（Ｃ）溶剤とを含有し、前記（Ａ）色材が、酸性染料とポリ塩化アルミニウムとのレーキ色材を含み、当該ポリ塩化アルミニウムは塩基度が７０％以上であり、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０である、カラーフィルタ用色材分散液。
【請求項２】
前記レーキ色材において、前記酸性染料がローダミン系酸性染料である、請求項１に記載のカラーフィルタ用色材分散液。
【請求項３】
前記（Ａ）色材が、更に、下記一般式（Ｉ）で表される色材を含む、請求項１又は２に記載のカラーフィルタ用色材分散液。
【化１】
2016171193.tif 000021
（一般式（Ｉ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のポリ酸アニオンを表す。Ｒｉ〜Ｒｖは各々独立に水素原子、置換基を有していてもよいアルキル基又は置換基を有していてもよいアリール基を表し、ＲｉｉとＲｉｉｉ、ＲｉｖとＲｖが結合して環構造を形成してもよい。Ａｒ１は置換基を有していてもよい２価の芳香族基を表す。複数あるＲｉ〜Ｒｖ及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）
【請求項４】
請求項１又は２に記載のカラーフィルタ用色材分散液と、（Ｄ）バインダー成分とを含有する、カラーフィルタ用着色樹脂組成物。
【請求項５】
前記色材分散液に含有される前記（Ａ）色材が、更に、下記一般式（Ｉ）で表される色材を含む、請求項４に記載のカラーフィルタ用着色樹脂組成物。
【化２】
2016171193.tif 000022
（一般式（Ｉ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のポリ酸アニオンを表す。Ｒｉ〜Ｒｖは各々独立に水素原子、置換基を有していてもよいアルキル基又は置換基を有していてもよいアリール基を表し、ＲｉｉとＲｉｉｉ、ＲｉｖとＲｖが結合して環構造を形成してもよい。Ａｒ１は置換基を有していてもよい２価の芳香族基を表す。複数あるＲｉ〜Ｒｖ及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）
【請求項６】
（Ａ）色材と、（Ｂ）分散剤と、（Ｃ）溶剤とを含有し、前記（Ａ）色材が、酸性染料とポリ塩化アルミニウムとのレーキ色材を含み、当該ポリ塩化アルミニウムは塩基度が７０％以上であり、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０である、色材分散液。
【請求項７】
前記レーキ色材において、前記酸性染料がローダミン系酸性染料である、請求項６に記載の色材分散液。
【請求項８】
前記（Ａ）色材が、更に、下記一般式（Ｉ）で表される色材を含む、請求項６又は７に記載の色材分散液。
【化３】
2016171193.tif 000023
（一般式（Ｉ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のポリ酸アニオンを表す。Ｒｉ〜Ｒｖは各々独立に水素原子、置換基を有していてもよいアルキル基又は置換基を有していてもよいアリール基を表し、ＲｉｉとＲｉｉｉ、ＲｉｖとＲｖが結合して環構造を形成してもよい。Ａｒ１は置換基を有していてもよい２価の芳香族基を表す。複数あるＲｉ〜Ｒｖ及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）
【請求項９】
請求項６又は７に記載の色材分散液と、（Ｄ）バインダー成分とを含有する、着色樹脂組成物。
【請求項１０】
前記色材分散液に含有される前記（Ａ）色材が、更に、下記一般式（Ｉ）で表される色材を含む、請求項９に記載の着色樹脂組成物。
【化４】
2016171193.tif 000024
（一般式（Ｉ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のポリ酸アニオンを表す。Ｒｉ〜Ｒｖは各々独立に水素原子、置換基を有していてもよいアルキル基又は置換基を有していてもよいアリール基を表し、ＲｉｉとＲｉｉｉ、ＲｉｖとＲｖが結合して環構造を形成してもよい。Ａｒ１は置換基を有していてもよい２価の芳香族基を表す。複数あるＲｉ〜Ｒｖ及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）
【請求項１１】
（Ａ）色材と、（Ｂ）分散剤と、（Ｃ）溶剤とを含有し、前記（Ａ）色材が、酸性染料とポリ塩化アルミニウムとのレーキ色材を含み、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、且つ、前記６配位アルミニウムに対応するピークのスペクトル強度が０におけるピーク幅が１３ｐｐｍ以内である、色材分散液。
【請求項１２】
前記レーキ色材において、前記酸性染料がローダミン系酸性染料である、請求項１１に記載の色材分散液。
【請求項１３】
前記（Ａ）色材が、更に、下記一般式（Ｉ）で表される色材を含む、請求項１１又は１２に記載の色材分散液。
【化５】
2016171193.tif 000025
（一般式（Ｉ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のポリ酸アニオンを表す。Ｒｉ〜Ｒｖは各々独立に水素原子、置換基を有していてもよいアルキル基又は置換基を有していてもよいアリール基を表し、ＲｉｉとＲｉｉｉ、ＲｉｖとＲｖが結合して環構造を形成してもよい。Ａｒ１は置換基を有していてもよい２価の芳香族基を表す。複数あるＲｉ〜Ｒｖ及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）
【請求項１４】
カラーフィルタ用である、請求項１１又は１２に記載の色材分散液。
【請求項１５】
カラーフィルタ用である、請求項１３に記載の色材分散液。
【請求項１６】
請求項１１又は１２に記載の色材分散液と、（Ｄ）バインダー成分とを含有する、着色樹脂組成物。
【請求項１７】
前記色材分散液に含有される前記（Ａ）色材が、更に、下記一般式（Ｉ）で表される色材を含む、請求項１６に記載の着色樹脂組成物。
【化６】
2016171193.tif 000026
（一般式（Ｉ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のポリ酸アニオンを表す。Ｒｉ〜Ｒｖは各々独立に水素原子、置換基を有していてもよいアルキル基又は置換基を有していてもよいアリール基を表し、ＲｉｉとＲｉｉｉ、ＲｉｖとＲｖが結合して環構造を形成してもよい。Ａｒ１は置換基を有していてもよい２価の芳香族基を表す。複数あるＲｉ〜Ｒｖ及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）
【請求項１８】
請求項１１又は１２に記載の色材分散液と、（Ｄ）バインダー成分とを含有する、カラーフィルタ用着色樹脂組成物。
【請求項１９】
前記色材分散液に含有される前記（Ａ）色材が、更に、下記一般式（Ｉ）で表される色材を含む、請求項１８に記載のカラーフィルタ用着色樹脂組成物。
【化７】
2016171193.tif 000027
（一般式（Ｉ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のポリ酸アニオンを表す。Ｒｉ〜Ｒｖは各々独立に水素原子、置換基を有していてもよいアルキル基又は置換基を有していてもよいアリール基を表し、ＲｉｉとＲｉｉｉ、ＲｉｖとＲｖが結合して環構造を形成してもよい。Ａｒ１は置換基を有していてもよい２価の芳香族基を表す。複数あるＲｉ〜Ｒｖ及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）
【請求項２０】
酸性染料とポリ塩化アルミニウムとのレーキ色材であって、当該ポリ塩化アルミニウムは塩基度が７０％以上であり、当該レーキ色材は固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０である、色材。
【請求項２１】
前記レーキ色材において、前記酸性染料がローダミン系酸性染料である、請求項２０に記載の色材。
【請求項２２】
酸性染料とポリ塩化アルミニウムとのレーキ色材であって、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、且つ、前記６配位アルミニウムに対応するピークのスペクトル強度が０におけるピーク幅が１３ｐｐｍ以内である、色材。
【請求項２３】
前記レーキ色材において、前記酸性染料がローダミン系酸性染料である、請求項２２に記載の色材。
【請求項２４】
透明基板と、当該透明基板上に設けられた着色層とを少なくとも備えるカラーフィルタであって、当該着色層の少なくとも１つが、酸性染料とポリ塩化アルミニウムとのレーキ色材を含み、当該ポリ塩化アルミニウムは塩基度が７０％以上であり、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０である、カラーフィルタ。
【請求項２５】
透明基板と、当該透明基板上に設けられた着色層とを少なくとも備えるカラーフィルタであって、当該着色層の少なくとも１つが、酸性染料とポリ塩化アルミニウムとのレーキ色材を含み、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、且つ、前記６配位アルミニウムに対応するピークのスペクトル強度が０におけるピーク幅が１３ｐｐｍ以内である、カラーフィルタ。
【請求項２６】
透明基板と、当該透明基板上に設けられた着色層とを少なくとも備えるカラーフィルタの製造方法であって、
透明基板上に、前記請求項４に記載のカラーフィルタ用着色樹脂組成物を硬化させることにより着色層の少なくとも１つを形成する工程を有する、カラーフィルタの製造方法。
【請求項２７】
透明基板と、当該透明基板上に設けられた着色層とを少なくとも備えるカラーフィルタの製造方法であって、
透明基板上に、前記請求項５に記載のカラーフィルタ用着色樹脂組成物を硬化させることにより着色層の少なくとも１つを形成する工程を有する、カラーフィルタの製造方法。
【請求項２８】
透明基板と、当該透明基板上に設けられた着色層とを少なくとも備えるカラーフィルタの製造方法であって、
透明基板上に、前記請求項１６に記載の着色樹脂組成物を硬化させることにより着色層の少なくとも１つを形成する工程を有する、カラーフィルタの製造方法。
【請求項２９】
透明基板と、当該透明基板上に設けられた着色層とを少なくとも備えるカラーフィルタの製造方法であって、
透明基板上に、前記請求項１７に記載の着色樹脂組成物を硬化させることにより着色層の少なくとも１つを形成する工程を有する、カラーフィルタの製造方法。
【請求項３０】
前記請求項２４又は２５に記載のカラーフィルタと、対向基板と、前記カラーフィルタと前記対向基板との間に形成された液晶層とを有する、液晶表示装置。
【請求項３１】
前記請求項２４又は２５に記載のカラーフィルタと、発光体を有する、発光表示装置。
【発明の詳細な説明】
【技術分野】
【０００１】
本開示は、色材分散液、着色樹脂組成物、色材、カラーフィルタ及びその製造方法、液晶表示装置、並びに、発光表示装置に関する。
【背景技術】
【０００２】
ディスプレイ等に代表される薄型画像表示装置、いわゆるフラットパネルディスプレイが、ブラウン管型ディスプレイよりも薄く奥行き方向に場所をとらないことを特徴として数多く上市された。その市場価格は生産技術の進化と共に年々価格が手ごろになり、さらに需要が拡大され、生産量も年々増加している。特にカラー液晶テレビはほぼＴＶのメインストリームに到達した。また、最近においては、自発光により視認性が高い有機ＥＬディスプレイのような有機発光表示装置等の発光表示装置も、次世代画像表示装置として注目されている。これらの画像表示装置の性能においては、コントラストや色再現性の向上といったさらなる高画質化や消費電力の低減が強く望まれている。
これらの液晶表示装置や発光表示装置には、カラーフィルタが用いられる。例えばカラー液晶ディスプレイの場合は、バックライトを光源とし、電気的に液晶を駆動させることで光量を制御し、その光がカラーフィルタを通過することで色表現を行っている。よって液晶テレビの色表現にはカラーフィルタは無くてはならず、またディスプレイの性能を左右する大きな役目を担っている。また、有機発光表示装置では、白色発光の有機発光素子にカラーフィルタを用いた場合は液晶表示装置と同様にカラー画像を形成する。【０００３】
近年の傾向として、画像表示装置の省電力化が求められており、バックライトの利用効率を向上させるためにカラーフィルタの高輝度化が特に求められている。特にモバイルディスプレイ（携帯電話、スマートフォン、タブレットＰＣ）では大きな課題である。
技術進化により電池容量が大きくなったとはいえ、モバイルの蓄電量は有限であることに変わりはなく、その一方で画面サイズの拡大に伴い消費電力は増加する傾向にある。モバイル端末の使用可能時間や充電頻度に直結するために、カラーフィルタを含む画像表示装置は、モバイル端末の設計や性能を左右する。【０００４】
ここで、カラーフィルタは、一般的に、透明基板と、透明基板上に形成され、赤、緑、青の三原色の着色パターンからなる着色層と、各着色パターンを区画するように透明基板上に形成された遮光部とを有している。
このような着色層の形成方法においては、色材として耐熱性や耐光性に優れた顔料を用いた顔料分散法が広く用いられてきた。しかし、顔料を用いたカラーフィルタでは、現在の更なる高輝度化の要求を達成することが困難となってきた。【０００５】
高輝度化を達成するための一つの手段として、染料を用いたカラーフィルタ用着色樹脂組成物が検討されている。染料は顔料に比べて、一般に透過率が高く、高輝度のカラーフィルタを製造し得るが、耐熱性や耐光性が悪く、カラーフィルタ製造工程における高温加熱時等に、色度が変化し易いという問題があった。また、染料を用いた着色樹脂組成物は、硬化塗膜の耐溶剤性が悪く、隣接する他色の画素や保護膜等の着色剤を含まない硬化膜に染料が色移りする問題があった。さらに、染料を溶解して用いた着色樹脂組成物は、乾燥工程で硬化塗膜表面に異物が析出しやすいという問題や、染料の蛍光発光によってコントラストが著しく低下するなど、カラーフィルタ用途として使用するには多くの問題があった。【０００６】
染料の各種耐性を向上する手法として、染料を造塩する手法が知られている。
特許文献１には、耐熱性、耐光性、色特性、透明性に優れた着色感光性組成物として、染付けレーキ顔料を含有する着色感光性組成物が開示されており、当該染付けレーキ顔料として、カラーインデックス番号が付された公知の顔料が挙げられている。
しかしながら、特許文献１に記載の染付けレーキ顔料は色素の割合が小さいために着色力が劣るものであり、且つこのような染付けレーキ顔料を用いた着色層は、耐熱性や耐光性が不十分であった。【０００７】
顔料の色素割合を大きくすることを目的とし、特許文献２には、着色力が大きく、耐光性の優れた顔料として、酸性染料のアルミニウムレーキ顔料の結晶が開示されている。しかしながら、特許文献２のアルミニウムレーキ顔料の結晶は、粒径が大きく成長しており、分散性が悪く、カラーフィルタに要求される高いコントラストを得ることは困難であった。【０００８】
また、特許文献３には、高い明度と広い色再現領域を可能にするカラーフィルタ用青色着色組成物として、銅フタロシアニンブルー顔料とキサンテン系染料の金属レーキ顔料とからなる着色剤を有するカラーフィルタ用青色着色組成物が開示されている。また、高い明度と広い色再現領域を可能にするカラーフィルタ用青色着色組成物として、特許文献４には、青色顔料と、キサンテン系酸性染料とカチオン性基を有する化合物とを反応させて得られた造塩化合物を含むことが開示されている。しかしながら、前記カチオン性基を有する化合物としては、４級アンモニウム塩基を有する有機化合物が開示されているに過ぎない。当該４級アンモニウム塩基を有する有機化合物を用いた造塩化合物も、硬化塗膜の耐溶剤性の問題や昇華物の発生、蛍光によるコントラスト低下の問題があった。【０００９】
本開示者らは、特許文献５において、複数の染料骨格が架橋基によって架橋された２価以上のカチオンと、２価以上のアニオンを含む特定の色材を用いたカラーフィルタ等を開示している。上記色材は２価以上のカチオンと２価以上のアニオンを含むことにより分子会合体が形成されて、耐熱性に優れ、当該色材を用いたカラーフィルタは高コントラストで、耐溶剤性及び電気信頼性に優れていることを開示している。
【先行技術文献】
【特許文献】
【００１０】
【特許文献１】特開２００１−８１３４８号公報
【特許文献２】特開２００６−１５２２２３号公報
【特許文献３】特開２０１０−２６３３４号公報
【特許文献４】特開２０１２−１９４５２３号公報
【特許文献５】国際公開第２０１２／１４４５２１号公報
【発明の概要】
【発明が解決しようとする課題】
【００１１】
多様化するバックライトに合わせてカラーフィルタを所望の色調に調整するためには、２種以上の色材を組み合わせて用いる必要があった。例えば青色着色層とする場合にも、通常、青色色材の他に、より赤味を呈する紫色色材や赤色色材を組み合わせて用いて所望の色調に調整している。色材として、従来使用されている顔料を用いた場合には、当該顔料の透過率が低いために輝度が低下するという問題があり、染料を用いた場合には、耐熱性及び耐光性が悪化し、カラーフィルタ製造工程におけるポストベーク工程を経ると輝度が低下するという問題があった。
そのため、特許文献３では、銅フタロシアニンブルーからなる青色顔料に対して、キサンテン系塩基性染料（ローダミン６Ｇ）の金属レーキ顔料（ＰＲ８１など）を添加することが提案されている。
しかしながら、キサンテン系塩基性染料の金属レーキ顔料を用いた場合、カラーフィルタ製造工程におけるポストベーク工程において、キサンテン色素が昇華するという問題が分かってきた。カラーフィルタの着色層から色材が昇華すると、当該着色層の色調が変化するばかりか、他の着色層等に付着して他の着色層の色調をも変化させ輝度が低下したり、加熱装置内の汚染が発生するという問題があった。更に、特許文献４に記載されているキサンテン系酸性染料と４級アンモニウム塩とを反応させて得られた造塩化合物も、ポストベーク工程において昇華物が発生することが分かってきた。
また、酸性染料の金属レーキ色材として、特許文献１及び２に記載されている塩化アルミニウムやポリ塩化アルミニウムをレーキ化剤として使用した場合であっても、分散性が悪く、カラーフィルタとしてのコントラストが悪いという場合があった。【００１２】
本開示は、上記実情に鑑みてなされたものであり、分散性に優れ、高コントラストで、高輝度な塗膜を形成可能な色材分散液乃至カラーフィルタ用色材分散液、分散性に優れ、高コントラストで、高輝度な着色層を形成可能な着色樹脂組成物乃至カラーフィルタ用着色樹脂組成物、分散性に優れ、高温加熱時の色材の昇華が抑制された色材、高コントラスト且つ高輝度なカラーフィルタ及びその製造方法、当該カラーフィルタを有する液晶表示装置並びに発光表示装置を提供することを目的とする。
【課題を解決するための手段】
【００１３】
本開示の１実施形態は、（Ａ）色材と、（Ｂ）分散剤と、（Ｃ）溶剤とを含有し、前記（Ａ）色材が酸性染料とポリ塩化アルミニウムとのレーキ色材を含み、当該ポリ塩化アルミニウムは塩基度が７０％以上であり、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であるカラーフィルタ用色材分散液を提供する。【００１４】
本開示の１実施形態は、（Ａ）色材と、（Ｂ）分散剤と、（Ｃ）溶剤とを含有し、前記（Ａ）色材が酸性染料とポリ塩化アルミニウムとのレーキ色材を含み、当該ポリ塩化アルミニウムは塩基度が７０％以上であり、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０である色材分散液を提供する。【００１５】
本開示の１実施形態は、（Ａ）色材と、（Ｂ）分散剤と、（Ｃ）溶剤とを含有し、前記（Ａ）色材が、酸性染料とポリ塩化アルミニウムとのレーキ色材を含み、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、且つ、前記６配位アルミニウムに対応するピークのスペクトル強度が０におけるピーク幅が１３ｐｐｍ以内である、色材分散液を提供する。【００１６】
本開示の１実施形態は、前記本開示の１実施形態のカラーフィルタ用色材分散液に（Ｄ）バインダー成分を含むカラーフィルタ用着色樹脂組成物を提供する。【００１７】
本開示の１実施形態は、前記本開示の１実施形態の色材分散液に（Ｄ）バインダー成分を含む着色樹脂組成物を提供する。【００１８】
本開示に係るカラーフィルタ用色材分散液、色材分散液、カラーフィルタ用着色樹脂組成物及び着色樹脂組成物においては、前記レーキ色材において、前記酸性染料がローダミン系酸性染料であることが、耐熱性が良好で高温加熱時においても昇華が抑制され、カラーフィルタ製造工程におけるポストベーク工程後にも高コントラストで、高輝度な塗膜が得られる点から好ましい。【００１９】
本開示に係るカラーフィルタ用色材分散液、色材分散液、カラーフィルタ用着色樹脂組成物及び着色樹脂組成物においては、前記（Ａ）色材が、更に、下記一般式（Ｉ）で表される色材を含むことが、青色着色層に適した色調に容易に制御しながら、耐熱性に優れ、色材の分散性に優れ、高コントラスト且つ高輝度の塗膜が得られる点から好ましい。【００２０】
【化１】
2016171193.tif 000002
（一般式（Ｉ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のポリ酸アニオンを表す。Ｒｉ〜Ｒｖは各々独立に水素原子、置換基を有していてもよいアルキル基又は置換基を有していてもよいアリール基を表し、ＲｉｉとＲｉｉｉ、ＲｉｖとＲｖが結合して環構造を形成してもよい。Ａｒ１は置換基を有していてもよい２価の芳香族基を表す。複数あるＲｉ〜Ｒｖ及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）【００２１】
本開示の１実施形態は、酸性染料とポリ塩化アルミニウムとのレーキ色材であって、当該ポリ塩化アルミニウムは塩基度が７０％以上であり、当該レーキ色材は固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０である色材を提供する。
本開示の１実施形態は、酸性染料とポリ塩化アルミニウムとのレーキ色材であって、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、且つ、前記６配位アルミニウムに対応するピークのスペクトル強度が０におけるピーク幅が１３ｐｐｍ以内である色材を提供する。
前記本開示の１実施形態の各色材は、色材の分散性に優れ、耐熱性に優れ、高温加熱時の色材の昇華が抑制されるものである。本開示の１実施形態の各色材は、カラーフィルタ用途において、好適に用いることができる。
本開示の１実施形態の各色材においては、前記酸性染料がローダミン系酸性染料であることが、耐熱性に優れ、高温加熱時の色材の昇華が抑制される点から好ましい。【００２２】
本開示の１実施形態は、透明基板と、当該透明基板上に設けられた着色層とを少なくとも備えるカラーフィルタであって、当該着色層の少なくとも１つが、酸性染料とポリ塩化アルミニウムとのレーキ色材を含み、当該ポリ塩化アルミニウムは塩基度が７０％以上であり、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であるカラーフィルタを提供する。【００２３】
本開示の１実施形態は、透明基板と、当該透明基板上に設けられた着色層とを少なくとも備えるカラーフィルタであって、当該着色層の少なくとも１つが、酸性染料とポリ塩化アルミニウムとのレーキ色材を含み、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、且つ、前記６配位アルミニウムに対応するピークのスペクトル強度が０におけるピーク幅が１３ｐｐｍ以内であるカラーフィルタを提供する。【００２４】
また、本開示の１実施形態は、透明基板と、当該透明基板上に設けられた着色層とを少なくとも備えるカラーフィルタの製造方法であって、
透明基板上に、前記本開示の１実施形態のカラーフィルタ用着色樹脂組成物又は着色樹脂組成物を硬化させることにより着色層の少なくとも１つを形成する工程を有するカラーフィルタの製造方法を提供する。【００２５】
本開示の１実施形態は、前記本開示の１実施形態のカラーフィルタと、対向基板と、前記カラーフィルタと前記対向基板との間に形成された液晶層とを有する液晶表示装置を提供する。
本開示の１実施形態は、前記本開示の１実施形態のカラーフィルタと、発光体を有する発光表示装置を提供する。
【発明の効果】
【００２６】
本開示によれば、分散性に優れ、高コントラストで、高輝度な塗膜を形成可能な色材分散液乃至カラーフィルタ用色材分散液、分散性に優れ、高コントラストで、高輝度な着色層を形成可能な着色樹脂組成物乃至カラーフィルタ用着色樹脂組成物、分散性に優れ、高温加熱時の色材の昇華が抑制された色材、高コントラスト且つ高輝度なカラーフィルタ及びその製造方法、当該カラーフィルタを有する液晶表示装置並びに発光表示装置を提供することができる。
【図面の簡単な説明】
【００２７】
【図１】図１は、本開示のカラーフィルタの一例を示す模式断面図である。
【図２】図２は、本開示の液晶表示装置の一例を示す模式断面図である。
【図３】図３は、本開示の発光表示装置の一例を示す模式断面図である。
【図４】図４は、水溶液中でのポリ塩化アルミニウムの構造の一例を示す図である。
【図５】図５は、水溶液中でのポリ塩化アルミニウムの構造の一例を示す図である。
【図６】図６は、水溶液中でのポリ塩化アルミニウムの構造の他の一例を示す図である。
【図７】図７は、合成例１、合成例３、比較合成例１、及び比較合成例２の色材の固体27Ａｌ−ＮＭＲスペクトルである。
【図８】図８は、比較合成例４（レーキ化剤がポリ塩化アルミニウム  普通品）の色材の固体27Ａｌ−ＮＭＲスペクトルである。
【図９】図９は、比較合成例５（レーキ化剤が硝酸アルミニウム）の色材の固体27Ａｌ−ＮＭＲスペクトルである。
【図１０】図１０は、合成例１の色材の固体27Ａｌ−ＮＭＲスペクトル（ａ）、及び、比較合成例４（レーキ化剤がポリ塩化アルミニウム  普通品）の色材の固体27Ａｌ−ＮＭＲスペクトル（ｂ）である。
【発明を実施するための形態】
【００２８】
以下、本開示に係る色材分散液、色材、着色樹脂組成物、カラーフィルタ、液晶表示装置、及び発光表示装置について順に説明する。
なお、本開示において光には、可視及び非可視領域の波長の電磁波、さらには放射線が含まれ、放射線には、例えばマイクロ波、電子線が含まれる。具体的には、波長５μｍ以下の電磁波、及び電子線のことをいう。
本開示において（メタ）アクリルとは、アクリル及びメタクリルの各々を表し、（メタ）アクリレートとは、アクリレート及びメタクリレートの各々を表す。
また、本開示において有機基とは、炭素原子を１個以上有する基のことをいう。
【００２９】
１．色材分散液
本開示の１実施形態の色材分散液は、（Ａ）色材と、（Ｂ）分散剤と、（Ｃ）溶剤とを含有し、前記（Ａ）色材が、酸性染料とポリ塩化アルミニウムとのレーキ色材を含み、当該ポリ塩化アルミニウムは塩基度が７０％以上であり、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０である。
また、本開示の１実施形態の色材分散液は、（Ａ）色材と、（Ｂ）分散剤と、（Ｃ）溶剤とを含有し、前記（Ａ）色材が、酸性染料とポリ塩化アルミニウムとのレーキ色材を含み、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、且つ、前記６配位アルミニウムに対応するピークのスペクトル強度が０におけるピーク幅が１３ｐｐｍ以内である。
【００３０】
本開示では、特定の塩基度を有し、特定の分子構造を有しないポリ塩化アルミニウムで酸性染料をレーキ化するため、当該レーキ色材は、レーキ化剤と同様の、特定の分子構造を有しないポリ塩化アルミニウム由来の分子構造を含む。そのため、溶剤中でも塗膜中でも比較的粒径の小さい微粒子の状態で分散される。本開示の１実施形態の色材分散液は、（Ａ）色材が、特定の塩基度を有し、前記特定の分子構造を有しないポリ塩化アルミニウムでレーキ化したレーキ色材を含み、当該（Ａ）色材が（Ｃ）溶剤中で分散されていることにより、分散性に優れ、高コントラストで、高輝度な塗膜を形成可能な色材分散液となる。
前記特定の分子構造を有しないポリ塩化アルミニウム由来の分子構造を含むレーキ色材により、上記のような効果を発揮する作用としては、未解明であるが、以下のように推定される。
本開示に用いられるポリ塩化アルミニウムは、Ａｌｎ（ＯＨ）ｍＣｌ（３ｎ−ｍ）（ｎはアルミニウム原子の数を表し、ｍは、ヒドロキシ基（ＯＨ−基）の数を表す。）で表される。ここで、本開示に用いられるポリ塩化アルミニウムの塩基度は、（ｍ／３ｎ×１００（％））で定義される。本開示に用いられるポリ塩化アルミニウムは、塩基度が７０％以上と塩基度が高いものを選択して用いる。ポリ塩化アルミニウムにおいては、塩基度が高くなる、すなわちヒドロキシ基が多くなるほど、ポリ塩化アルミニウム全体のカチオン価数は減少する。その結果、単位アニオンあたりのアルミニウム原子数が増加し、水に易溶な酸性染料よりも難溶な（水酸化）アルミニウムとしての性質が強くなり、不溶化しやすくなる。このため、レーキ化剤としての凝集力は、むしろ強くなるものと推測される。そのため、ポリ塩化アルミニウムの全体としてのカチオン価数が小さくても、凝集力の強いレーキ化剤として使用でき、得られたレーキ色材もカチオン部の水酸化アルミニウム同士の水素結合によってより強い色材となっていると推測される。また、ポリ塩化アルミニウム全体のカチオン価数が小さいほど、酸性染料とのレーキ化反応が均一に進行しやすく、レーキ色材の粒子径分布がより均一になりやすく、色材の分散性に優れるようになると推定される。
【００３１】
更に、全体としては同じ塩基度であるポリ塩化アルミニウムであっても、水溶液中でポリ塩化アルミニウムは様々な重合体の混合物として存在し得る（例えば、図４）。塩基度が高いポリ塩化アルミニウムは、水溶液中で、図５のように直鎖型構造のほか、図６のようなケギン（keggin、鳥かご状）型構造（［Ａｌ１３Ｏ４（ＯＨ）２４（Ｈ２Ｏ）１２］７＋  等）の場合がある。本開示者らは、全体としては同じ塩基度であるポリ塩化アルミニウムでレーキ化した場合であっても、レーキ色材の分散性が高く、高コントラスト化が実現できる場合とできない場合があり、図６のようなケギン型構造の重合体がレーキ色材に一定以上含まれると、分散性が悪化し、コントラストが低くなることを突き止めた。図６に示されるように、ケギン型構造の場合、中心に存在するアルミニウム１個が４配位アルミニウムとなり、周囲に配置されるアルミニウム１２個が６配位アルミニウムとなる。一方、直鎖型構造の場合には、全てが６配位アルミニウムとなる。そのため、レーキ色材の固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）を一定より小さくすることにより、ケギン型構造が含まれないか又は少量しか含まれず、レーキ色材の分散性を悪化させない場合の指標とすることができる。ケギン型構造の場合、７価と非常に大きい電荷を持っているが、全ての電荷に相当する造塩反応が起こる前に反応系から析出する可能性もあり、酸性染料との反応が均一に進行し難く、結果としてレーキ色材の粒子径分布がより不均一になりやすく、レーキ色材の分散性が低下するのではないかと推定される。
本開示においては、塩基度が高いポリ塩化アルミニウムであって、且つ、ケギン型構造が含まれないか又は少量しか含まれないものをレーキ化剤として選択して用いることにより、レーキ化された酸性染料の溶剤に対する溶解度は大きく低下し易く、より顔料に近い性質となり易く、且つ、酸性染料とのレーキ化反応が均一に進行しやすく、レーキ色材の粒子径分布が均一で、色材の分散性に優れるようになると推定される。また、色材の耐熱性が優れるとともに、色材製造時のレーキ色材の回収（濾別）が容易であるというメリットもある。
更に、ポリ塩化アルミニウムのカチオンが酸性染料の透過性を阻害しないために酸性染料と同様の透過性が得られ、輝度が高くなると推定される。
【００３２】
前記のような塩基度が高いポリ塩化アルミニウムを用いた場合、レーキ色材において、６配位アルミニウムに対応するピークの形状がシャープになり、スペクトル強度が０におけるピーク幅が狭くなる。塩基度が高いポリ塩化アルミニウムでは、アルミニウムオリゴマーの分子量が小さくなるため、構造が比較的均一になりやすく、更にカチオン価数が小さいことから、アニオン染料との造塩化合物の構造が比較的均一になりやすいからと推定される。そのため、レーキ色材の粒子径分布がより均一になりやすく、色材の分散性に優れるようになると推定される。（図１０の合成例１の色材の固体27Ａｌ−ＮＭＲスペクトル（ａ）参照。）
一方、塩基度が低いポリ塩化アルミニウムを用いた場合、レーキ色材において、６配位アルミニウムに対応するピークの形状がブロードになり、スペクトル強度が０におけるピーク幅が広くなる。塩基度が低いポリ塩化アルミニウムでは、アルミニウムオリゴマーの分子量が大きくなるため、構造がより不均一になりやすく、更にカチオン価数が大きいことから、アニオン染料と塩形成の仕方によって、環境が異なるアルミニウム原子の種類が多くなるからと推定される。（図１０の比較合成例４（レーキ化剤がポリ塩化アルミニウム  普通品）の色材の固体27Ａｌ−ＮＭＲスペクトル（ｂ）参照。）
そのため、前記のような塩基度が高いポリ塩化アルミニウムをレーキ化剤として用いたレーキ色材の目安として、前記６配位アルミニウムに対応するピークのスペクトル強度が０におけるピーク幅を一定の範囲内とし、且つ、レーキ色材の固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）を一定より小さくすることを用いることができ、これらを、酸性染料とのレーキ化反応が均一に進行しやすく、レーキ色材の粒子径分布がより均一になりやすく、色材の分散性に優れるようになる場合の指標とすることができる。
【００３３】
一方、本開示者らは、カラーフィルタの着色層にキサンテン系染料を用いた場合に、当該キサンテン系染料がレーキ化された場合であっても、カラーフィルタ製造時における高温加熱工程において、昇華することがあるとの知見を得た。本開示者らは、当該知見に基づいて、鋭意検討した結果、以下の知見を得た。
キサンテン系染料の中でも、ローダミン系塩基性染料の金属レーキ色材やローダミン系酸性染料と四級アンモニウム塩化合物との造塩化合物は昇華しやすい。それに対して、本開示に係る前記ケギン型構造が含まれないか又は少量しか含まれない塩基度の高いポリ塩化アルミニウムで、ローダミン系酸性染料をレーキ化した、前記ケギン型構造が含まれないか又は少量しか含まれないポリ塩化アルミニウム由来の分子構造を含むレーキ色材を用いた場合には、耐熱性が向上して高温加熱時の色材の昇華が抑制されるものとなる。また、前記ケギン型構造が含まれないか又は少量しか含まれず、且つ、６配位アルミニウムに対応するピークがシャープであるポリ塩化アルミニウム由来の分子構造を含むレーキ色材を用いた場合には、耐熱性が向上して高温加熱時の色材の昇華が抑制されるものとなる。
【００３４】
本開示の色材分散液は、少なくとも（Ａ）色材と、（Ｂ）分散剤と、（Ｃ）溶剤とを含有するものであり、本開示の効果を損なわない範囲で、更に、他の成分を含有してもよいものである。
以下、本開示の色材分散液の各成分について順に説明する。
【００３５】
［（Ａ）色材］
本開示の１実施形態の色材分散液に用いられる（Ａ）色材は、酸性染料とポリ塩化アルミニウムとのレーキ色材を含み、当該ポリ塩化アルミニウムは塩基度が７０％以上であり、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０である。
本開示の１実施形態の色材分散液に用いられる（Ａ）色材は、酸性染料とポリ塩化アルミニウムとのレーキ色材を含み、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、且つ、前記６配位アルミニウムに対応するピークのスペクトル強度が０におけるピーク幅が１３ｐｐｍ以内である。
（以下、これらのレーキ色材を、特定の酸性染料のポリ塩化アルミニウムレーキ色材  という場合がある。）
【００３６】
＜特定の酸性染料のポリ塩化アルミニウムレーキ色材＞
本開示において酸性染料とは、分子中にスルホ基及びカルボキシ基等の酸性基及びその塩の少なくとも１種を有し、分子全体としてアニオン性を示す染料である。特定の酸性染料のポリ塩化アルミニウムレーキ色材においては、酸性染料のアニオンと、レーキ化剤として用いられる特定の高塩基性ポリ塩化アルミニウムのカチオンにより、レーキ色材が構成されている。
本開示に用いられる特定の高塩基性ポリ塩化アルミニウムで酸性染料をレーキ化したレーキ色材は、前記ケギン型構造が含まれないか又は少量しか含まれないポリ塩化アルミニウム由来の分子構造を含み、溶剤中でも塗膜中でも微粒子の状態で分散される。当該微粒子中の酸性染料はレーキ化剤のカチオンと塩形成しながら分子レベルで凝集している。
このような特定の酸性染料のポリ塩化アルミニウムレーキ色材は、塗膜中に微粒子として凝集状態で存在しているため、塗膜状態での耐薬品性に優れる。
【００３７】
（酸性染料）
前記酸性染料としては、特に限定はされず、例えば、ローダミン系酸性染料、フルオレセイン系酸性染料、アントラキノン系酸性染料、インジゴ系酸性染料、トリアリールメタン系酸性染料、フタロシアニン系酸性染料、アゾ系酸性染料等が挙げられる。
【００３８】
従来のローダミン系塩基性染料の金属レーキ色材は昇華しやすかったのに対して、本開示に係る特定のローダミン系酸性染料のポリ塩化アルミニウムレーキ色材は、色材の分散性に優れ、且つ、耐熱性が向上して高温加熱時の色材の昇華が抑制されるものとなることから、本開示の色材として好適に用いられる。
【００３９】
ローダミン系酸性染料とは、６−アミノキサンテン−３−イミンの誘導体であって、分子中の水素原子の少なくとも２つが、スルホ基及びカルボキシ基などの酸性基及びその塩の少なくとも１種を有する置換基によって置換された構造を有し、アニオン性を示す染料である。
このようなローダミン系酸性染料は、カチオン性を示すイミン部分を含み、且つ、分子全体としてアニオン性となっていることから、上記酸性基及びその塩の少なくとも１種を有する置換基は、通常１分子中に２個以上含まれ、少なくとも一対の分子内塩（ベタイン構造）を有するため、安定化して耐熱性に優れるものと推定される。また、ローダミン系酸性染料は、１分子内に上記した分子内塩構造を有する以外に、さらにアニオン性を示す酸性基を有するため、当該ローダミン系酸性染料を高塩基性ポリ塩化アルミニウムとレーキ化して、微粒子とした場合には、ローダミン系色素の分子内と分子間の双方で強い電気的相互作用や酸塩基相互作用等が生じ、耐熱性に優れ、且つ、昇華が抑制されるものと推定される。
【００４０】
ローダミン系酸性染料としては、中でもキサンテン骨格の９位にフェニル基を有することが好ましく、下記一般式（ＩＩ）で表される構造が好適に用いられる。
【００４１】
【化２】
2016171193.tif 000003
（一般式（ＩＩ）中、Ｒ１、Ｒ２、Ｒ３及びＲ４は、それぞれ独立に、水素原子、アルキル基、アリール基、又はヘテロアリール基を表し、Ｒ１とＲ２、Ｒ３とＲ４がそれぞれ結合して環構造を形成してもよく、Ｒ１とキサンテン環の５位の炭素原子、Ｒ２とキサンテン環の７位の炭素原子、Ｒ３とキサンテン環の４位の炭素原子、又は、Ｒ４とキサンテン環の２位の炭素原子がそれぞれ結合して環構造を形成してもよい。
上記アリール基、又はヘテロアリール基が有する水素原子が、酸性基又はその塩、若しくはハロゲン原子で置換されていてもよい。
Ｒ５は、酸性基又はその塩を表し、ｘは０〜５の整数である。但し、一般式（ＩＩ）は、酸性基又はその塩を少なくとも２つ有し、そのうち１つは分子内塩を形成する。）
【００４２】
Ｒ１〜Ｒ４におけるアルキル基は、中でも、置換基を有していてもよい炭素数１〜２０の直鎖又は分岐状アルキル基が好ましく、炭素数が１〜８の直鎖又は分岐のアルキル基であることがより好ましく、更に炭素数が１〜５の直鎖又は分岐のアルキル基であることがより好ましい。アルキル基が有してもよい置換基としては、特に限定されないが、例えば、アリール基、ハロゲン原子等が挙げられ、当該アリール基は、更に置換基としてハロゲン原子や、酸性基又はその塩を有していてもよい。
Ｒ１〜Ｒ４におけるアリール基は、中でも、炭素数６〜２０の置換基を有していてもよいアリール基が好ましく、フェニル基、ナフチル基等を有する基がより好ましい。
また、Ｒ１〜Ｒ４におけるヘテロアリール基は、中でも、炭素数５〜２０の置換基を有していてもよいヘテロアリール基が好ましく、ヘテロ原子として、窒素原子、酸素原子、硫黄原子を含むものが好ましい。
アリール基又はヘテロアリール基が有してもよい置換基としては、例えば、炭素数１〜５のアルキル基、ハロゲン原子、酸性基又はその塩、水酸基、アルコキシ基、ニトリル基、カルバモイル基、カルボン酸エステル基等が挙げられる。
【００４３】
Ｒ１とＲ２、Ｒ３とＲ４がそれぞれ結合して環構造を形成しているとは、Ｒ１とＲ２、Ｒ３とＲ４がそれぞれ窒素原子を介して環構造を形成していることをいう。環構造は特に限定されないが、例えば５〜７員環の含窒素複素環が挙げられ、具体的には、ピロリジン環、ピペリジン環、モルホリン環等が挙げられる。
また、Ｒ１とキサンテン環の５位の炭素原子、Ｒ２とキサンテン環の７位の炭素原子、Ｒ３とキサンテン環の４位の炭素原子、又は、Ｒ４とキサンテン環の２位の炭素原子が結合して環構造を形成しているとは、Ｒ１〜Ｒ４と、キサンテン環の所定位の炭素原子との上記組み合わせがそれぞれ、窒素原子及びキサンテン骨格の一部を介して環構造を形成していることをいう。環構造は特に限定されないが、例えば５〜７員環の含窒素複素環が挙げられる。
【００４４】
前記一般式（ＩＩ）で表されるローダミン系酸性染料の中でも、Ｒ１、Ｒ２、Ｒ３及びＲ４の少なくとも１つがアリール基、又はヘテロアリール基であることが、耐光性、及び耐熱性が向上する点から好ましい。特に、Ｒ１及びＲ３は、それぞれ独立に、水素原子、アルキル基、アリール基、又はヘテロアリール基を表し、Ｒ２及びＲ４は、それぞれ独立に、アリール基、又はヘテロアリール基であることが、耐光性、及び耐熱性が向上する点から好ましい。Ｒ１、Ｒ２、Ｒ３及びＲ４の少なくとも１つがアリール基、又はヘテロアリール基である場合には、Ｒ１、Ｒ２、Ｒ３及びＲ４の少なくとも１つが結合している窒素原子が有する孤立電子対が、キサンテン骨格のみならず当該アリール基又はヘテロアリール基とも共鳴することにより、分子がより安定化するからと推定される。
【００４５】
酸性基又はその塩の具体例としては、カルボキシ基（−ＣＯＯＨ）、カルボキシラト基（−ＣＯＯ−）、カルボン酸塩基（−ＣＯＯＭ、ここでＭは金属原子を表す。）、スルホナト基（−ＳＯ３−）、スルホ基（−ＳＯ３Ｈ）、スルホン酸塩基（−ＳＯ３Ｍ、ここでＭは金属原子を表す。）等が挙げられ、中でも、スルホナト基（−ＳＯ３−）、スルホ基（−ＳＯ３Ｈ）、又はスルホン酸塩基（−ＳＯ３Ｍ）の少なくとも１種を有することが好ましい。なお金属原子Ｍとしては、ナトリウム原子、カリウム原子等が挙げられる。
一般式（ＩＩ）は、酸性基又はその塩を少なくとも２つ有し、そのうち１つは分子内塩を形成するものであるが、中でもｘは１〜２の正数であることが好ましく、更に１であることが好ましい。ｘが１の場合は、Ｒ２及びＲ４の少なくとも１つが酸性基を有することが好ましく、Ｒ２及びＲ４の少なくとも１つが酸性基を有するアリール基であることが更に好ましい。酸性基が１分子内で離れた位置に存在することで、酸性基とカチオン種との反応が効率的に進行する点から好ましい。
【００４６】
ローダミン系酸性染料の具体例としては、Ｃ．Ｉ．アシッドレッド５０、５２、２８９、３８８、アシッドバイオレット９、３０、アシッドブルー１９等が挙げられる。
【００４７】
また、ローダミン系酸性染料以外の酸性染料の具体例としては、Ｃ．Ｉ．アシッドレッド５１、８７、９１、９２、９３、９４、９８、Ｃ．Ｉ．アシッドオレンジ１１、Ｃ．Ｉ．アシッドイエロー７３、７４等のフルオレセイン系酸性染料；
Ｃ．Ｉ．アシッドレッド８０、８１、８２、８３、Ｃ．Ｉ．アシッドバイオレット３４、３６、３９、４１、４２、４３、４７、４８、５１、６３、１０９、１２６、Ｃ．Ｉ．アシッドブルー２３、２５、２７、３５、４０、４１、４３、４５、４６、４７、４９、５１、５２、５３、５５、５６、６２、６８、６９、７８、８０、８１、９６、１１１、１２４、１２７、１２７：１、１２９、１３８、１４０、１４５、１５０、１７５、１８３、２１５、２２５、２３０、２５１、２５８、２６０、２６４、２７１、２７７、２８１、２９０、３２４、３４４、３５０、Ｃ．Ｉ．アシッドグリーン２５、２７、２８、３６、３７、３８、４０、４１、４２、４４、５４、９５等のアントラキノン系酸性染料；
Ｃ．Ｉ．アシッドブルー７４等のインジゴ系酸性染料；
Ｃ．Ｉ．アシッドバイオレット１５、１６、１７、１９、２１、２３、２４、２５、３８、４９、７２、Ｃ．Ｉ．アシッドブルー１、３、５、７、９、１９、２２、８３、９０、９３、１００、１０３、１０４、１０９、Ｃ．Ｉ．アシッドグリーン３、５、６、７、８、９、１１、１５、１６、２２、５０等のトリアリールメタン系酸性染料；
Ｃ．Ｉ．アシッドブルー２４９、Ｃ．Ｉ．ダイレクトブルー８６、８７等のフタロシアニン系酸性染料；
【００４８】
Ｃ．Ｉ．アシッドイエロー３８、４２、４４、５６、６８、７９、８６、８７、１０５、１１７、１８３、２１９、２２８、Ｃ．Ｉ．アシッドオレンジ４、２４、２５、３３、４５、４９、５５、５６、６３、７９、９５、１１６、１２８、１５６、１６５、Ｃ．Ｉ．アシッドレッド４７、５６、６５、６６、７０、７１、７３、８５、８６、８９、９７、９９、１０４、１１１、１１２、１１４、１１５、１１７、１１９、１２６、１２８、１３４、１４２、１４４、１４５、１４８、１５０、１５１、１５４、１５８、１６３、１６４、１７０、１７３、３２３、３５０、３５１、３７４、４４４、Ｃ．Ｉ．アシッドバイオレット１３１、Ｃ．Ｉ．アシッドブルー２６、２９、３６、４４、８５、８７、９２、１１３、１１４、１１６、１１８、１２０、１２８、３５２、Ｃ．Ｉ．アシッドグリーン１９、２０、３４、Ｃ．Ｉ．リアクティブイエロー３５、８１、８４、１０５、１７９、２０２、Ｃ．Ｉ．リアクティブオレンジ２０、８４、Ｃ．Ｉ．リアクティブレッド１２０、１４１、１５２、２２１、２３１、Ｃ．Ｉ．リアクティブブルー４０、１０９、１７１、１９４、２１３、２１４、２２２、２５６、Ｃ．Ｉ．ダイレクトイエロー４、１２、１３、１５、２４、２５、３１、３３、３４、４１、４２、４４、５０、５１、５２、６７、６９、７０、７２、７３、７４、８３、８６、１１７、１１８、１２０、１３０、１３２、１３４、１３８、１４２、１６２、１６７、Ｃ．Ｉ．ダイレクトオレンジ１、２、３、４、５、６、７、８、１０、１３、２４、２５、２６、２９、３０、３１、３２、３３、４９、６９、７２、７４、８３、８５、９０、９２、９６、１０１、１０２、１０４、１０８、１１８、Ｃ．Ｉ．ダイレクトレッド２、４、６、７、８、１０、１３、１４、１５、１６、１７、１８、２１、２２、２３、２４、２６、２８、２９、３１、３３、３４、３６、３７、３９、４２、４３、４４、４６、４９、５０、５２、５３、５４、５５、５６、５７、５９、６０、６１、６２、６３、６７、６８、７２、７３、７４、７５、７７、７９、８１、８３、８５、８８、８９、９０、９８、９９、１０１、１０８、１１０、１１７、１２０、１２１、１２２、１２７、１３０、１４１、１４８、１４９、１５０、１５２、１５３、１５４、１５５、１５６、１６９、１７３、１７４、１７６、１８０、１８１、１８５、１８６、１８９、１９１、２２０、２２４、２２７、２３９、２４３、２５０、２５３、２５７、２５９、２６０、２６４、Ｃ．Ｉ．ダイレクトバイオレット１、４、５、６、７、９、１１、１２、１３、１４、１６、１７、２１、２２、２５、２６、２７、２８、３１、３２、３５、３６、３７、３８、３９、４０、４１、４２、４３、４５、４７、４８、４９、５１、５３、５７、６２、６３、６４、６６、７２、７７、７８、７９、８０、８１、８３、８５、８７、８８、８９、１０２、１０３、Ｃ．Ｉ．ダイレクトブルー１、２、３、４、６、８、９、１０、１１、１２、１４、１５、１６、１９、２１、２２、２３、２５、２６、２７、２９、３０、３１、３５、３６、３７、３８、３９、４２、４３、４５、４８、４９、５０、５１、５３、５４、５５、５８、６０、６３、６４、６５、６７、７６、８０、８４、９０、９３、９４、９５、９６、９８、１１１、１１６、１２２、１２３、１２４、１２８、１２９、１３０、１３１、１３２、１３６、１３８、１４０、１４５、１４９、１５０、１５１、１５２、１５８、１６４、１６６、１６７、１６８、１７５、１７６、１７７、１８３、１８４、１８５、１９１、２０１、２１４、２１５、２１８、２２６、２３０、２３１、２７３、２７８、２９０、２９５、２９７、３０６、Ｃ．Ｉ．ダイレクトグリーン１、３、６、７、８、９、１０、１１、１２、１３、１９、２０、２１、２２、３４、３８、３９、４２、４９、５５、５７、５８、６０、８５等のジスアゾ系酸性染料；
【００４９】
Ｃ．Ｉ．アシッドイエロー５４、５９、９８、９９、１００、１０６、１１８、１２０、１２１、１５１、１５６、２２０、２３３、２４１、２５９、２６０、２６２、Ｃ．Ｉ．アシッドオレンジ６１、７２、７４、９７、１２５、１４２、１４８、１６４、Ｃ．Ｉ．アシッドレッド１７９、１８０、１８３、１８４、１８６、１８７、１９８、２０１、２１４、２５１、３０８、３５７、３５９、３６２、３１５、３１６、４４３、４０５、４０７、Ｃ．Ｉ．アシッドバイオレット５６、５８、６１、９０、９１、９２、Ｃ．Ｉ．アシッドブルー４２、７０、１５４、１５５、１５８、１６１、１６９、１９３、１９８、２８４、３１７、３３５、３４９、Ｃ．Ｉ．アシッドグリーン１２、３５、４３、４５、７３、１２５、Ｃ．Ｉ．リアクティブイエロー１６、Ｃ．Ｉ．リアクティブバイオレット１、２、４、５、３３、Ｃ．Ｉ．リアクティブブルー１３、２０、５２、１６０、２２１、Ｃ．Ｉ．ダイレクトバイオレット４６、５６等のモノアゾ系酸性染料；
などが挙げられる。
モノアゾ系酸性染料としては、クロム、コバルト、ニッケル等の金属原子と錯塩化した金属錯塩モノアゾ系酸性染料であることがさらに好ましい。前記金属錯塩モノアゾ系酸性染料としては、金属原子と染料分子との結合比が１：１である１：１型金属錯塩染料と、該比が１：２である１：２型金属錯塩染料とが挙げられる。
【００５０】
上記の中でも、耐熱性が高く、分散性が良好な点から、ローダミン系酸性染料のキサンテン骨格に置換された２つの窒素の少なくとも一方に少なくとも１つのアリール基又はヘテロアリール基が置換したローダミン系酸性染料（前記一般式（ＩＩ）で表される構造のＲ１、Ｒ２、Ｒ３及びＲ４の少なくとも１つがアリール基、又はヘテロアリール基）、アントラキノン系酸性染料、フタロシアニン系酸性染料、ジスアゾ系酸性染料、及び、金属錯塩モノアゾ系酸性染料からなる群から選択される少なくとも１種の酸性染料であることが好ましい。
ローダミン系酸性染料のキサンテン骨格に置換された２つの窒素の少なくとも一方に少なくとも１つのアリール基又はヘテロアリール基が置換したローダミン系酸性染料、アントラキノン系酸性染料、フタロシアニン系酸性染料は、それぞれ骨格が堅牢性があり、ジスアゾ系酸性染料、及び、金属錯塩モノアゾ系酸性染料は分子量が大きいため耐熱性が高くなっていると推定される。
【００５１】
また、酸性染料は、耐熱性が高く、分散性が良好な点から、分子量が６１０以上であることが好ましい。分子量が大きいほど、レーキ化時に結晶成長が抑制されて粒子が小さくなり易く分散性が良好になり、また耐熱性も良好になるからである。
【００５２】
（レーキ化剤）
本開示の一実施形態においてレーキ化剤として用いられるポリ塩化アルミニウムは、Ａｌｎ（ＯＨ）ｍＣｌ（３ｎ−ｍ）（ここで、ｎはアルミニウム原子の数を表し、ｍは、ヒドロキシ基（ＯＨ−基）の数を表す。）で表され、（ｍ／３ｎ×１００（％））で定義される塩基度が７０％以上と、塩基度が高いものを選択して用いる。
本開示においてレーキ化剤として用いられるポリ塩化アルミニウムは、中でも、下記一般式（ＩＩ）で表されるポリ塩化アルミニウムであることが、色材の分散性が優れ、耐熱性にも優れる点から好ましい。
【００５３】
【化３】
2016171193.tif 000004
（一般式（ＩＩ）中、ｎは、２〜２０の数、ｍは、２．１ｎ〜（３ｎ−１）の数である。）
【００５４】
上記一般式（ＩＩ）で表されるポリ塩化アルミニウムにおいて、ｎはアルミニウム原子の数を表し、２〜２０個である。アルミニウム原子が２〜２０個と比較的小さいポリ塩化アルミニウムをレーキ化剤とすることにより、本開示のレーキ色材の分散粒径が大きくなりすぎず、レーキ色材の分散性を良好なものとすることができる。
本開示においては、中でもｎが２〜１０の数であることが、好ましい。
【００５５】
また、上記一般式（ＩＩ）で表されるポリ塩化アルミニウムにおいて、ｍは、ヒドロキシ基（ＯＨ−基）の数を表し、塩基度が７０％以上であることから２．１ｎ〜（３ｎ−１）の数である。
【００５６】
ポリ塩化アルミニウム中のアルミニウムは３価のカチオン性を有し、ヒドロキシ基が１価のアニオン性を有するため、ポリ塩化アルミニウム全体としては、（３ｎ−ｍ）価のカチオン性を有する。
本開示においては、凝集力が強く、色材の回収が容易であったり、色材の分散性に優れる点から、中でも塩基性が高い方が好ましく、ｍが２．１ｎ〜（３ｎ−１）の数である。
中でも、上記一般式（ＩＩ）で表されるポリ塩化アルミニウムにおいて、ｎは、２〜１０の数、ｍは、２．１ｎ〜（３ｎ−１）の数であることが、色材の分散性や、塗膜のコントラストが向上する点から好ましい。
【００５７】
また、一般式（ＩＩ）で表されるポリ塩化アルミニウムは、色材の耐熱性がより向上し、色材の昇華が抑制され易く、且つ、色材の分散性を良好にしやすい点から、（ｍ／３ｎ×１００（％））で定義される塩基度が、７０％以上であるが、７６％以上であることがより好ましく、８２％以上であることがより更に好ましい。一方、高すぎる場合には溶媒への溶解度が低下し、レーキ化剤として使用することが困難になり、且つ、単位重量あたりのカチオン量が減ることでレーキ化剤の必要量が増える点から、塩基度は９９％以下であることが好ましく、９７％以下であることがより好ましく、９５％以下であることがより更に好ましい。
なお、ポリ塩化アルミニウムの塩基度は、ポリ塩化アルミニウムの水溶液をＪＩＳ  Ｋ１４７５：２００６「水道用ポリ塩化アルミニウム」に従って測定することで、求めることができる。
【００５８】
また、本開示に用いられる前記レーキ色材が、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０となるように、本開示に用いられるポリ塩化アルミニウムは、前記ケギン型構造が含まれないか又は少量しか含まれないものを用いる。このようなケギン型構造が含まれないか又は少量しか含まれないポリ塩化アルミニウムは、固体の塩としてから固体27Ａｌ−ＮＭＲスペクトルを測定するか、Ｄ２Ｏに溶解させた溶液の27Ａｌ−ＮＭＲスペクトル測定でも確認することができる。
【００５９】
図６に示されるように、ケギン型構造の場合、中心に存在するアルミニウム１個が４配位アルミニウムとなり、周囲に配置されるアルミニウム１２個が６配位アルミニウムとなる。一方、直鎖型構造の場合には、全てが６配位アルミニウムとなる。そのため、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）を一定より小さくすることにより、ケギン型構造が含まれないか又は少量しか含まれず、レーキ色材の分散性を悪化させない場合の指標とすることができる。
【００６０】
図７に、実施例に記載した色材の固体27Ａｌ−ＮＭＲスペクトルの一例を示している。ピークトップが１０〜２０ｐｐｍ付近のピークは、６配位アルミニウムに対応するピークであり、ピークトップが６０〜７０ｐｐｍ付近のピークはケギン構造の中心に存在する４配位アルミニウムに対応するピークである。
後述の実施例の項に記載した測定条件によって固体27Ａｌ−ＮＭＲスペクトルを測定して、固体27Ａｌ−ＮＭＲスペクトルにおいてケミカルシフトが５０〜８０ｐｐｍに存在するピークの積分値（Ｉ４）とケミカルシフトが０〜２５ｐｐｍに存在するピークの積分値（Ｉ６）の比の値（Ｉ４／Ｉ６）を算出することができる。
なお、溶液の27Ａｌ−ＮＭＲスペクトルでも、６配位アルミニウムに対応するピークは０〜２５ｐｐｍ付近に存在し、ケギン構造の中心に存在する４配位アルミニウムは、５０〜８０ｐｐｍ付近に存在する。
【００６１】
本開示において、レーキ色材の前記比の値（Ｉ４／Ｉ６）は０以上０．５０以下である。前記（Ｉ４／Ｉ６）が０．５０を超過すると、レーキ色材の分散性とコントラストが大幅に低下する。前記（Ｉ４／Ｉ６）は、レーキ色材の分散性により優れ、高いコントラストが得られる点から、中でも０．４０未満であることが好ましく、更に０．３０以下であることが好ましい。
【００６２】
また、前記のような塩基度が高いポリ塩化アルミニウムを用いた場合、レーキ色材において、前記６配位アルミニウムに対応するピークの形状がシャープになり、前記６配位アルミニウムに対応するピークのスペクトル強度が０におけるピーク幅が狭くなる（図１０の合成例１の色材の固体27Ａｌ−ＮＭＲスペクトル（ａ）参照）。塩基度が高いポリ塩化アルミニウムでは、アルミニウムオリゴマーの分子量が小さくなるため、構造の種類の数も比較的少なく、更にカチオン価数が小さいことから、アニオン染料との造塩化合物の構造の種類の数も比較的少なくなるからと推定される。
そのため、本開示の１実施形態においては、前記レーキ色材の固体27Ａｌ−ＮＭＲスペクトルにおいて、前記６配位アルミニウムに対応するピークのスペクトル強度が０におけるピーク幅が１３ｐｐｍ以内であり、且つ、前記比の値（Ｉ４／Ｉ６）は０以上０．５０以下であることを、本開示の１実施形態に用いられる色材の指標とすることができる。色材の分散性を良好にしやすい点から、前記６配位アルミニウムに対応するピークのスペクトル強度が０におけるピーク幅は１３ｐｐｍ以内であるが、１１ｐｐｍ以内であることがより好ましく、１０ｐｐｍ以内以上であることがより更に好ましい。
前記６配位アルミニウムに対応するピークのスペクトル強度が０におけるピーク幅は、後述の実施例の項に記載した測定条件によって固体27Ａｌ−ＮＭＲスペクトルを測定して、ケミカルシフトのピークトップが０〜２５ｐｐｍに存在するピークにおいて、スペクトル強度が０におけるピーク幅を測定することにより求めることができる。
【００６３】
前記特定の酸性染料のポリ塩化アルミニウムレーキ色材は、所望の酸性染料と、前記ケギン型構造が含まれないか又は少量しか含まれない塩基度が７０％以上のポリ塩化アルミニウムとを、溶剤中で混合することにより得ることができる。
具体的には、例えば、（１）所望の酸性染料溶液と、前記塩基度が７０％以上のポリ塩化アルミニウムを含むレーキ化剤溶液とを別々に調製し、上記染料溶液と、上記レーキ化剤溶液とを必要に応じて加熱又は冷却しながら混合する方法、（２）前記酸性染料と前記レーキ化剤となる前記塩基度が７０％以上のポリ塩化アルミニウムとが可溶な溶剤に、所望の酸性染料と、前記塩基度が７０％以上のポリ塩化アルミニウムとを添加し、必要に応じて加熱又は冷却しながら、攪拌し混合する方法、などが挙げられる。
前記ケギン型構造が含まれないか又は少量しか含まれない塩基度が７０％以上のポリ塩化アルミニウムは、塩基度が７０％以上のポリ塩化アルミニウムを準備し、レーキ化剤溶液を調製する際、又は酸性染料と混合する際に、ケギン型構造を生成し難い条件下で調製することによって得ることができる。具体的には、例えば、０〜３０℃のイオン交換水に、塩基度が７０％以上のポリ塩化アルミニウムを混合して、２４時間以内に、好ましくは、１２時間以内に酸性染料の溶液と混合することが好ましい。ポリ塩化アルミニウムを希釈するイオン交換水の温度が高いほど、ケギン型構造が早く生成するために、希釈してからより短時間で混合する事が好ましい。
レーキ化時の反応温度は、特に限定されないが、溶剤として水を用いる場合には、５〜９０℃とすることができる。
ローダミン系酸性染料等の酸性染料は、例えば、細田  豊著「新染料化学」技報堂等に記載の合成方法など、公知の方法を参考にして合成してもよく、市販品を用いてもよい。
【００６４】
本開示の１実施形態の色材は、酸性染料と塩基度が７０％以上のポリ塩化アルミニウムとのレーキ色材であって、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０である。本開示に係る色材は、前記ケギン型構造が含まれないか又は少量しか含まれない塩基度が７０％以上のポリ塩化アルミニウム由来の分子構造を含むことから、上述のように分散性に優れるものである。
本開示の１実施形態の色材は、酸性染料とポリ塩化アルミニウムとのレーキ色材であって、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、且つ、前記６配位アルミニウムに対応するピークのスペクトル強度が０におけるピーク幅が１３ｐｐｍ以内である。本開示に係る色材は、前記ケギン型構造が含まれないか又は少量しか含まれず、且つ、６配位アルミニウムに対応するピークがシャープであるポリ塩化アルミニウム由来の分子構造を含むことから、上述のように分散性に優れるものである。
中でも本開示に係る色材が、特定のローダミン系酸性染料のポリ塩化アルミニウムレーキ色材である場合には、耐熱性が向上して高温加熱時の色材の昇華が抑制される。
本開示に係る色材は、カラーフィルタ用途の他、印刷用途、カラートナー用途、塗料用途において、好適に用いることができる。また、本開示に係る色材は、酸性染料が、紫外線吸収色素の場合には紫外線吸収材料、赤外吸収色素の場合には赤外吸収材料、食用色素やタール色素の場合には、化粧品、食品、医薬品等に好適に用いることができる。
【００６５】
＜他の色材＞
本開示に用いられる（Ａ）色材は、本開示の効果を損なわない範囲で、色調の制御を目的として、更に他の色材を含有してもよい。他の色材としては、公知の顔料及び染料等が挙げられ、本開示の効果が損なわれない範囲であれば特に限定されず、後述する着色樹脂組成物で用いられる場合と同様とすることができる。
【００６６】
本開示においては、前記（Ａ）色材が、更に、下記一般式（Ｉ）で表される色材を含むことが、所望の色調に調整しながら、分散性に優れ、高コントラストで、高輝度な塗膜を形成可能な色材分散液を得られる点から好ましい。中でも、高コントラストで、高輝度な塗膜を形成可能な点から、前記特定のローダミン系酸性染料のポリ塩化アルミニウムレーキ色材と下記一般式（Ｉ）で表される色材とを組み合わせて用いることが好ましい。
【００６７】
【化４】
2016171193.tif 000005
（一般式（Ｉ）中の各符号は、上述のとおりである。）
【００６８】
前記一般式（Ｉ）で表される色材のカチオン部は、国際公開第２０１２／１４４５２１号公報に記載の一般式（Ｉ）で表される色材のカチオン部と同様であってよい。
前記一般式（Ｉ）におけるＡは、Ｎ（窒素原子）と直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ（酸素原子）、Ｓ（硫黄原子）、Ｎ（窒素原子）が含まれていてもよいものである。Ｎと直接結合する炭素原子がπ結合を有しないため、カチオン性の発色部位が有する色調や透過率等の色特性は、連結基Ａや他の発色部位の影響を受けず、単量体と同様の色を保持することができる。
Ａにおいて、少なくともＮと直接結合する末端に飽和脂肪族炭化水素基を有する脂肪族炭化水素基は、Ｎと直接結合する末端の炭素原子がπ結合を有しなければ、直鎖、分岐又は環状のいずれであってもよく、末端以外の炭素原子が不飽和結合を有していてもよく、置換基を有していてもよく、炭素鎖中に、Ｏ、Ｓ、Ｎが含まれていてもよい。例えば、カルボニル基、カルボキシ基、オキシカルボニル基、アミド基等が含まれていてもよく、水素原子が更にハロゲン原子等に置換されていてもよい。
また、Ａにおいて上記脂肪族炭化水素基を有する芳香族基は、少なくともＮと直接結合する末端に飽和脂肪族炭化水素基を有する脂肪族炭化水素基を有する、単環又は多環芳香族基が挙げられ、置換基を有していてもよく、Ｏ、Ｓ、Ｎが含まれる複素環であってもよい。
中でも、骨格の堅牢性の点から、Ａは、環状の脂肪族炭化水素基又は芳香族基を含むことが好ましい。
環状の脂肪族炭化水素基としては、中でも、有橋脂環式炭化水素基が、骨格の堅牢性の点から好ましい。有橋脂環式炭化水素基とは、脂肪族環内に橋かけ構造を有し、多環構造を有する多環状脂肪族炭化水素基をいい、例えば、ノルボルナン、ビシクロ［２，２，２］オクタン、ジシクロペンタジエン、アダマンタン等が挙げられる。有橋脂環式炭化水素基の中でも、ノルボルナンが好ましい。また、芳香族基としては、例えば、ベンゼン環、ナフタレン環を含む基が挙げられ、中でも、ベンゼン環を含む基が好ましい。
原料入手の容易さの観点からＡは２〜４価が好ましく、２〜３価が好ましく、更に２価が好ましい。例えば、Ａが２価の有機基の場合、炭素数１〜２０の直鎖、分岐、又は環状のアルキレン基や、キシリレン基等の炭素数１〜２０のアルキレン基を２個置換した芳香族基等が挙げられる。
【００６９】
Ｒｉ〜Ｒｖにおけるアルキル基は、特に限定されない。例えば、炭素数１〜２０の直鎖又は分岐状アルキル基等が挙げられ、中でも、炭素数が１〜８の直鎖又は分岐のアルキル基であることが好ましく、炭素数が１〜５の直鎖又は分岐のアルキル基であることが、製造及び原料調達の容易さの点から、より好ましい。中でも、Ｒｉ〜Ｒｖにおけるアルキル基がエチル基又はメチル基であることが特に好ましい。アルキル基が有してもよい置換基としては、特に限定されないが、例えば、アリール基、ハロゲン原子、水酸基等が挙げられ、置換されたアルキル基としては、ベンジル基等が挙げられる。
Ｒｉ〜Ｒｖにおけるアリール基は、特に限定されない。例えば、フェニル基、ナフチル基等が挙げられる。アリール基が有してもよい置換基としては、例えばアルキル基、ハロゲン原子等が挙げられる。
【００７０】
ＲｉｉとＲｉｉｉ、ＲｉｖとＲｖが結合して環構造を形成しているとは、ＲｉｉとＲｉｉｉ、ＲｉｖとＲｖが窒素原子を介して環構造を形成していることをいう。環構造は特に限定されないが、例えばピロリジン環、ピペリジン環、モルホリン環等が挙げられる。
【００７１】
中でも、化学的安定性の点からＲｉ〜Ｒｖとしては、各々独立に、水素原子、炭素数１〜５のアルキル基、フェニル基、又は、ＲｉｉとＲｉｉｉ、ＲｉｖとＲｖが結合してピロリジン環、ピペリジン環、モルホリン環を形成していることが好ましい。
【００７２】
Ｒｉ〜Ｒｖはそれぞれ独立に上記構造をとることができるが、中でも、色純度の点からＲｉが水素原子であることが好ましく、さらに製造および原料調達の容易さの点からＲｉｉ〜Ｒｖがすべて同一であることがより好ましい。
【００７３】
Ａｒ１における２価の芳香族基は特に限定されない。芳香族基は、炭素環からなる芳香族炭化水素基の他、複素環基であってもよい。芳香族炭化水素基における芳香族炭化水素としては、ベンゼン環の他、ナフタレン環、テトラリン環、インデン環、フルオレン環、アントラセン環、フェナントレン環等の縮合多環芳香族炭化水素；ビフェニル、ターフェニル、ジフェニルメタン、トリフェニルメタン、スチルベン等の鎖状多環式炭化水素が挙げられる。当該鎖状多環式炭化水素においては、ジフェニルエーテル等のように鎖状骨格中にＯ、Ｓ、Ｎを有していてもよい。一方、複素環基における複素環としては、フラン、チオフェン、ピロール、オキサゾール、チアゾール、イミダゾール、ピラゾール等の５員複素環；ピラン、ピロン、ピリジン、ピロン、ピリダジン、ピリミジン、ピラジン等の６員複素環；ベンゾフラン、チオナフテン、インドール、カルバゾール、クマリン、ベンゾ−ピロン、キノリン、イソキノリン、アクリジン、フタラジン、キナゾリン、キノキサリン等の縮合多環式複素環が挙げられる。これらの芳香族基は置換基を有していてもよい。
【００７４】
芳香族基が有していてもよい置換基としては、炭素数１〜５のアルキル基、ハロゲン原子等が挙げられる。
【００７５】
Ａｒ１は炭素数が６〜２０の芳香族基であることが好ましく、炭素数が１０〜１４の縮合多環式炭素環からなる芳香族基がより好ましい。中でも、構造が単純で原料が安価である点からフェニレン基やナフチレン基であることがより好ましい。
【００７６】
１分子内に複数あるＲｉ〜Ｒｖ及びＡｒ１は、同一であっても異なっていてもよい。複数あるＲｉ〜Ｒｖ及びＡｒ１がそれぞれ同一である場合には、発色部位が同一の発色を示すため、発色部位の単体と同様の色が再現でき、色純度の点から好ましい。一方、Ｒｉ〜Ｒｖ及びＡｒ１のうち少なくとも１つを異なる置換基とした場合には、複数種の単量体を混合した色を再現することができ、所望の色に調整することができる。
【００７７】
前記一般式（Ｉ）で表される色材のアニオン（Ｂｃ−）は２価以上のポリ酸アニオンである。ポリ酸アニオンとしては、イソポリ酸イオン（ＭｍＯｎ）ｄ−であってもヘテロポリ酸イオン（ＸｌＭｍＯｎ）ｄ−であってもよい。上記イオン式中、Ｍはポリ原子、Ｘはヘテロ原子、ｍはポリ原子の組成比、ｎは酸素原子の組成比を表す。ポリ原子Ｍとしては、例えば、Ｍｏ、Ｗ、Ｖ、Ｔｉ、Ｎｂ等が挙げられる。またヘテロ原子Ｘとしては、例えば、Ｓｉ、Ｐ、Ａｓ、Ｓ、Ｆｅ、Ｃｏ等が挙げられる。また、一部にＮａ＋やＨ＋等の対カチオンが含まれていてもよい。
中でも、高輝度で耐熱性や耐光性に優れる点から、タングステン（Ｗ）及びモリブデン（Ｍｏ）の少なくとも１種を含むポリ酸アニオンであることが好ましく、少なくともタングステンを含み、且つモリブデンを含んでいてもよいポリ酸アニオンであることが、耐熱性の点からより好ましい。
【００７８】
タングステン（Ｗ）及びモリブデン（Ｍｏ）の少なくとも１種を含むポリ酸アニオンとしては、例えば、イソポリ酸である、タングステン酸イオン［Ｗ１０Ｏ３２］４−、モリブデン酸イオン［Ｍｏ６Ｏ１９］２−や、ヘテロポリ酸である、リンタングステン酸イオン［ＰＷ１２Ｏ４０］３−、［Ｐ２Ｗ１８Ｏ６２］６−、ケイタングステン酸イオン［ＳｉＷ１２Ｏ４０］４−、リンモリブデン酸イオン［ＰＭｏ１２Ｏ４０］３−、ケイモリブデン酸イオン［ＳｉＭｏ１２Ｏ４０］４−、リンタングストモリブデン酸イオン［ＰＷ１２−ｘＭｏｘＯ４０］３−（ｘは１〜１１の整数）、［Ｐ２Ｗ１８−ｙＭｏｙＯ６２］６−（ｙは１〜１７の整数）、ケイタングストモリブデン酸イオン［ＳｉＷ１２−ｘＭｏｘＯ４０］４−（ｘは１〜１１の整数）等が挙げられる。タングステン（Ｗ）及びモリブデン（Ｍｏ）の少なくとも１種を含むポリ酸アニオンとしては、耐熱性の点、及び原料入手の容易さの点から、上記の中でもヘテロポリ酸であることが好ましく、更にＰ（リン）を含むヘテロポリ酸であることがより好ましい。
【００７９】
少なくともタングステン（Ｗ）を含むポリ酸アニオンにおいて、タングステンとモリブデンとの含有比は特に限定されないが、特に耐熱性に優れる点から、タングステンとモリブデンとのモル比が１００：０〜８５：１５であることが好ましく、１００：０〜９０：１０であることがより好ましい。
ポリ酸アニオン（Ｂｃ−）は、上記のポリ酸アニオンを１種単独で、又は２種以上組み合わせて用いることができ、２種以上組み合わせて用いる場合には、ポリ酸アニオン全体におけるタングステンとモリブデンとのモル比が上記範囲内であることが好ましい。
【００８０】
前記一般式（Ｉ）で表される色材は、本開示の効果を損なわない範囲で、更に他のカチオンやアニオンを含んだ複塩となっていてもよい。このようなカチオンの具体例としては、他の塩基性染料のほか、アミノ基、ピリジン基、イミダゾール基などアニオンと塩形成可能な官能基を含んだ有機化合物や、ナトリウムイオン、カリウムイオン、マグネシウムイオン、カルシウムイオン、銅イオン、鉄イオン等の金属イオンが挙げられる。また、アニオンの具体例としては、酸性染料のほか、フッ化物イオン、塩化物イオン、臭化物イオン等のハロゲン化物イオンや、無機酸のアニオン等が挙げられる。上記無機酸のアニオンとしては、リン酸イオン、硫酸イオン、クロム酸イオン、タングステン酸イオン（ＷＯ４２−）、モリブデン酸イオン（ＭｏＯ４２−）等のオキソ酸のアニオン等が挙げられる。
【００８１】
本開示に用いられる（Ａ）色材の平均分散粒径としては、カラーフィルタの着色層とした場合に、所望の発色が可能なものであればよく、特に限定されず、分散性に優れ、コントラスト及び輝度を向上し、耐熱性及び耐光性に優れる点から、１０〜３００ｎｍの範囲内であることが好ましく、２０〜２００ｎｍの範囲内であることがより好ましい。（Ａ）色材の平均分散粒径が上記範囲であることにより、本開示の色材分散液乃至カラーフィルタ用色材分散液を用いて製造された液晶表示装置、発光表示装置を高コントラストで、かつ高品質なものとすることができる。
色材分散液中の（Ａ）色材の平均分散粒径は、少なくとも溶媒を含有する分散媒体中に分散している色材粒子の分散粒径であって、レーザー光散乱粒度分布計により測定されるものである。レーザー光散乱粒度分布計による粒径の測定としては、色材分散液に用いられている溶媒で、色材分散液をレーザー光散乱粒度分布計で測定可能な濃度に適宜希釈（例えば、１０００倍など）し、レーザー光散乱粒度分布計（例えば、マイクロトラックベル製ナノトラック粒度分布測定装置ＵＰＡ−ＥＸ１５０）を用いて動的光散乱法により２３℃にて測定することができる。ここでの平均分散粒径は、体積平均粒径である。
【００８２】
本開示の色材分散液において、色材の含有量は、特に限定されない。色材の含有量は、分散性及び分散安定性の点から、色材分散液全量に対して３〜４０質量％、更に５〜２０質量％の範囲内であることが好ましい。
また、本開示の色材分散液において特定の酸性染料のポリ塩化アルミニウムレーキ色材と、前記一般式（Ｉ）で表される色材とを組み合わせる場合の混合比は、所望の色調に調整するために適宜設定すればよく、特に限定されない。カラーフィルタの青色着色層用途の色調整の点からは、特定の酸性染料のポリ塩化アルミニウムレーキ色材と、前記一般式（Ｉ）で表される色材の質量比が５０：５０〜１：９９であることが好ましく、３０：７０〜５：９５であることがより好ましい。
【００８３】
［（Ｂ）分散剤］
本開示の色材分散液において、（Ａ）色材は、（Ｂ）分散剤により、溶剤中に分散させて用いられる。（Ｂ）分散剤としては、従来、分散剤として用いられているものの中から適宜選択して用いることができる。分散剤の具体例としては、例えば、カチオン系、アニオン系、ノニオン系、両性、シリコーン系、フッ素系等の界面活性剤を使用できる。界面活性剤の中でも、均一に、微細に分散し得る点から、高分子界面活性剤（高分子分散剤）が好ましい。これらの（Ｂ）分散剤は１種で又は２種以上を組み合わせて使用してもよい。
【００８４】
高分子分散剤としては、例えば、ポリアクリル酸エステル等の不飽和カルボン酸エステルの（共）重合体類；ポリアクリル酸等の不飽和カルボン酸の（共）重合体の（部分）アミン塩、（部分）アンモニウム塩や（部分）アルキルアミン塩類；水酸基含有ポリアクリル酸エステル等の水酸基含有不飽和カルボン酸エステルの（共）重合体やそれらの変性物；ポリウレタン類；不飽和ポリアミド類；ポリシロキサン類；長鎖ポリアミノアミドリン酸塩類；ポリエチレンイミン誘導体（ポリ（低級アルキレンイミン）と遊離カルボキシル基含有ポリエステルとの反応により得られるアミドやそれらの塩基）；ポリアリルアミン誘導体（ポリアリルアミンと、遊離のカルボキシル基を有するポリエステル、ポリアミド又はエステルとアミドの共縮合物（ポリエステルアミド）の３種の化合物の中から選ばれる１種以上の化合物とを反応させて得られる反応生成物）等が挙げられる。
【００８５】
このような分散剤の市販品としては、例えば、Ｄｉｓｐｅｒｂｙｋ−２０００、２００１、ＢＹＫ−ＬＰＮ６９１９、２１１１６、２１３２４（以上、ビックケミー・ジャパン製）、アジスパーＰＢ８２１、８８１（味の素ファインテクノ製）等を挙げることができる。中でも、耐熱性、電気信頼性、分散性の点から、ＢＹＫ−ＬＰＮ６９１９、２１１１６が好ましい。
【００８６】
高分子分散剤としては、中でも、上記（Ａ）色材を好適に分散でき、分散安定性が良好である点から、少なくとも下記一般式（ＩＩＩ）で表される構成単位を有した重合体、及び、１分子内に１個以上のウレタン結合（−ＮＨ−ＣＯＯ−）を有する化合物からなるウレタン系分散剤よりなる群から選択される１種以上であることが好ましい。
以下、上記好ましい分散剤について詳細に説明する。
【００８７】
＜少なくとも下記一般式（ＩＩＩ）で表される構成単位を有した重合体＞
本開示においては（Ｂ）分散剤として、少なくとも下記一般式（ＩＩＩ）で表される構成単位を有した重合体を好適に用いることができる。
【００８８】
【化５】
2016171193.tif 000006
（一般式（ＩＩＩ）中、Ｒ１１は、水素原子又はメチル基、Ａは、直接結合又は２価の連結基、Ｑは、下記一般式（ＩＩＩ−ａ）で表される基、又は、置換基を有していても良い、塩形成可能な含窒素複素環基を表す。）
【００８９】
【化６】
2016171193.tif 000007
（一般式（ＩＩＩ−ａ）中、Ｒ１２及びＲ１３は、それぞれ独立して、水素原子又はヘテロ原子を含んでもよい炭化水素基を表し、Ｒ１２及びＲ１３は互いに同一であっても異なっていても良い。）
【００９０】
一般式（ＩＩＩ）において、Ａは、直接結合又は２価の連結基である。直接結合とは、Ｑが連結基を介することなく一般式（ＩＩＩ）における炭素原子に直接結合していることを意味する。
Ａにおける２価の連結基としては、例えば、炭素原子数１〜１０のアルキレン基、アリーレン基、−ＣＯＮＨ−基、−ＣＯＯ−基、炭素原子数１〜１０のエーテル基（−Ｒ’−ＯＲ”−：Ｒ’及びＲ”は、各々独立にアルキレン基）及びこれらの組み合わせ等が挙げられる。
中でも、分散性の点から、一般式（ＩＩＩ）におけるＡは、直接結合、−ＣＯＮＨ−基、又は、−ＣＯＯ−基を含む２価の連結基であることが好ましい。
【００９１】
また、これらの分散剤の上記一般式（ＩＩＩ）で表される構成単位を任意の割合で下記塩形成剤によって塩形成することによって特に好適に用いることができる。
【００９２】
一般式（ＩＩＩ）で表される構成単位を有した重合体としては、中でも、ＷＯ２０１１／１０８４９５号公報、特開２０１３−０５４２００号公報、特開２０１０−２３７６０８号公報、特開２０１１−７５６６１号公報に記載の構造を有するブロック共重合体、及びグラフト共重合体が、色材の分散性及び分散安定性及び樹脂組成物の耐熱性を向上し、高輝度且つ高コントラストな着色層を形成できる点から好ましい。
また、一般式（ＩＩＩ）で表される構成単位を有した重合体の市販品としては、ＢＹＫ−ＬＰＮ６９１９等が挙げられる。
【００９３】
（塩形成剤）
本開示の好ましい分散剤は、上記一般式（ＩＩＩ）で表される構成単位が有する窒素部位の少なくとも一部が塩を形成（以下、塩変性と称することがある。）した重合体である。
本開示においては、塩形成剤を用い、一般式（ＩＩＩ）で表される構成単位が有する窒素部位を塩形成することにより、同様に塩形成している色材に対して強く分散剤が吸着することで色材の分散性及び分散安定性が向上する。塩形成剤としては、ＷＯ２０１１／１０８４９５号公報、特開２０１３−０５４２００号公報に記載の酸性有機リン化合物、有機スルホン酸化合物、４級化剤などを好適に使用できる。特に、塩形成剤が酸性有機リン化合物である場合には、色材の粒子表面に分散剤の酸性有機リン化合物を含む塩形成部位が局在化することで、色材表面がリン酸塩で被覆された状態となるため、活性酸素による色材の染料骨格への攻撃（水素引き抜き）が抑制され、染料骨格を含む色材の耐熱性や耐光性が向上する。このため、酸性有機リン化合物によって塩変性した重合体を分散剤として用いると、本開示に用いられる高透過率の色材（Ａ）が良好に分散した状態で高温加熱時の退色をより抑制できることから、カラーフィルタ製造工程における高温加熱工程を経ても、より高輝度な着色層を形成できる。
【００９４】
＜ウレタン系分散剤＞
分散剤として好適に用いられるウレタン系分散剤は、１分子内に１個以上のウレタン結合（−ＮＨ−ＣＯＯ−）を有する化合物からなる分散剤である。
ウレタン系分散剤を用いることにより、少量で良好な分散が可能なとなる。分散剤を少量とすることにより、相対的に硬化成分等の配合量を増やすことができ、その結果、耐熱性に優れた着色層を形成することができる。
【００９５】
本開示においてウレタン系分散剤としては、中でも、（１）１分子中にイソシアネート基を２個以上有するポリイソシアネート類と、（２）片末端又は両末端に水酸基を有するポリエステル類、及び片末端又は両末端に水酸基を有するポリ（メタ）アクリレート類から選択される１種以上との反応生成物であることが好ましく、更に、（１）１分子中にイソシアネート基を２個以上有するポリイソシアネート類と、（２）片末端又は両末端に水酸基を有するポリエステル類、及び片末端又は両末端に水酸基を有するポリ（メタ）アクリレート類から選択される１種以上と、（３）同一分子内に活性水素と、塩基性基又は酸性基とを有する化合物との反応生成物であることがより好ましい。
【００９６】
ウレタン系分散剤の市販品としては、Ｄｉｓｐｅｒｂｙｋ−１６１、１６２、１６３、１６４、１６７、１６８、１７０、１７１、１７４、１８２、１８３、１８４、１８５、ＢＹＫ−９０７７（以上、ビックケミー・ジャパン製）、アジスパーＰＢ７１１（味の素ファインテクノ製）、ＥＦＫＡ−４６、４７、４８（ＥＦＫＡ  ＣＨＥＭＩＣＡＬＳ製）等を挙げることができる。中でも、耐熱性、電気信頼性、分散性の点から、Ｄｉｓｐｅｒｂｙｋ−１６１、１６２、１６６、１７０、１７４が好ましい。
【００９７】
これらの（Ｂ）分散剤は１種で又は２種以上を組み合わせて使用してもよい。
本開示の色材分散液において、（Ｂ）分散剤の含有量は、分散性、分散安定性及び膜物性の点から、通常、色材分散液全量に対して１〜５０質量％、更に１〜２０質量％の範囲内であることが、好ましい。
【００９８】
［（Ｃ）溶剤］
本開示においては（Ｃ）溶剤は、色材分散液乃至後述する着色樹脂組成物中の各成分とは反応せず、これらを溶解乃至分散可能な溶剤の中から、適宜選択して用いることができる。具体的には、アルコール系；エーテルアルコール系；エステル系；ケトン系；エーテルアルコールアセテート系；エーテル系；非プロトン性アミド系；ラクトン系；不飽和炭化水素系；飽和炭化水素系などの有機溶剤が挙げられ、中でも、分散時の溶解性や塗布適性の点からエステル系溶剤を用いることが好ましい。
【００９９】
好ましいエステル系溶剤としては、例えば、メトキシプロピオン酸メチル、エトキシプロピオン酸エチル、メトキシエチルアセテート、プロピレングリコールモノメチルエーテルアセテート、３−メトキシ−３−メチル−１−ブチルアセテート、３−メトキシブチルアセテート、メトキシブチルアセテート、エトキシエチルアセテート、エチルセロソルブアセテート、ジプロピレングリコールメチルエーテルアセテート、プロピレングリコールジアセテート、１，３−ブチレングリコールジアセテート、シクロヘキサノールアセテート、１，６−ヘキサンジオールジアセテート、ジエチレングリコールモノエチルエーテルアセテート、ジエチレングリコールモノブチルエーテルアセテート等が挙げられる。
中でも、人体への危険性が低いこと、室温付近での揮発性が低いが加熱乾燥性が良い点から、プロピレングリコールモノメチルエーテルアセテート（ＰＧＭＥＡ）を用いることが好ましい。この場合には、従来のＰＧＭＥＡを用いた色材分散液との切り替えの際にも特別な洗浄工程を必要としないというメリットがある。
これらの溶剤は単独もしくは２種以上を組み合わせて使用してもよい。
【０１００】
本開示の色材分散液は、（Ｃ）溶剤を、色材分散液全量に対して、通常は４５〜９５質量％、好ましくは６０〜９０質量％の割合で用いて調製する。溶剤が少なすぎると、粘度が上昇し、分散性が低下しやすい。また、溶剤が多すぎると、色材濃度が低下し、着色樹脂組成物を調製後、目標とする色度座標に達成することが困難な場合がある。
【０１０１】
（その他の成分）
本開示の色材分散液には、本開示の効果が損なわれない限り、更に必要に応じて、分散補助樹脂、その他の成分を配合してもよい。
分散補助樹脂としては、例えば後述する着色樹脂組成物で例示されるアルカリ可溶性樹脂が挙げられる。アルカリ可溶性樹脂の立体障害によって色材粒子同士が接触しにくくなり、分散安定化することやその分散安定化効果によって分散剤を減らす効果がある場合がある。
また、その他の成分としては、例えば、濡れ性向上のための界面活性剤、密着性向上のためのシランカップリング剤、消泡剤、ハジキ防止剤、酸化防止剤、凝集防止剤、紫外線吸収剤などが挙げられる。
【０１０２】
本開示の色材分散液は、後述する着色樹脂組成物を調製するための予備調製物として用いられる。すなわち、色材分散液とは、後述の着色樹脂組成物を調製する前段階において予備調製される、（組成物中の色材成分質量）／（組成物中の色材成分以外の固形分質量）比の高い色材分散液である。具体的には、（組成物中の色材成分質量）／（組成物中の色材成分以外の固形分質量）比は通常０．３以上であり、好ましくは０．５以上であり、さらに１．０以上であることがより好ましい。色材分散液と少なくともバインダー成分を混合することにより、分散性に優れた着色樹脂組成物を調製することができる。
【０１０３】
＜色材分散液の製造方法＞
本開示において、色材分散液の製造方法は、（Ａ）色材と、（Ｂ）分散剤と、（Ｃ）溶剤と、所望により用いられる各種添加成分とを含有し、（Ａ）色材が分散剤により溶剤中に均一に分散させ得る方法であればよく、公知の混合手段を用いて混合することにより、調製することができる。
【０１０４】
分散液の調製方法としては、（Ｂ）分散剤を（Ｃ）溶剤に混合、撹拌し、分散剤溶液を調製した後、当該分散剤溶液に、（Ａ）色材と必要に応じてその他の成分を混合し、公知の攪拌機または分散機を用いて分散させることによって分散液を調製することができる。また、特定の酸性染料のポリ塩化アルミニウムレーキ色材を分散した色材分散液と、その他の色材を分散した色材分散液とを別々に調製し、これらを混合することにより、本開示の色材分散液としてもよい。
【０１０５】
分散処理を行うための分散機としては、２本ロール、３本ロール等のロールミル、ボールミル、振動ボールミル等のボールミル、ペイントコンディショナー、連続ディスク型ビーズミル、連続アニュラー型ビーズミル等のビーズミルが挙げられる。ビーズミルの好ましい分散条件として、使用するビーズ径は０．０３〜２．００ｍｍが好ましく、より好ましくは０．１０〜１．０ｍｍである。
【０１０６】
具体的には、ビーズ径が比較的大きめな２ｍｍジルコニアビーズで予備分散を行い、更にビーズ径が比較的小さめな０．１ｍｍジルコニアビーズで本分散することが挙げられる。また、分散後、０．５〜５.０μｍのメンブランフィルターで濾過することが好ましい。
【０１０７】
本開示に係る色材分散液は、カラーフィルタ用途の他、印刷用途、カラートナー用途、塗料用途において、好適に用いることができる。また、本開示に係る色材分散液は、ローダミン系酸性染料が、紫外線吸収色素の場合には紫外線吸収材料、赤外吸収色素の場合には赤外吸収材料、食用色素やタール色素の場合には、化粧品、食品、医薬品等に好適に用いることができる。
【０１０８】
２．着色樹脂組成物
本開示の１実施形態は、前記本開示の１実施形態の色材分散液に（Ｄ）バインダー成分を含む、着色樹脂組成物を提供する。
即ち、本開示は、（Ａ）色材と、（Ｂ）分散剤と、（Ｃ）溶剤と、（Ｄ）バインダー成分を含有し、前記（Ａ）色材が、前記特定の酸性染料のポリ塩化アルミニウムレーキ色材を含む、着色樹脂組成物を提供することができる。本開示に係る前記着色樹脂組成物は、分散性及び耐熱性に優れ、高コントラストで高輝度な着色層を形成することができる。中でも、高温加熱時においても昇華が抑制され、耐熱性に優れ、高コントラストで、高輝度な着色層を形成可能な点から、前記色材（Ａ）としては、前記特定のローダミン系酸性染料のポリ塩化アルミニウムレーキ色材を用いることが好ましく、更に、前記特定のローダミン系酸性染料のポリ塩化アルミニウムレーキ色材と前記一般式（Ｉ）で表される色材とを組み合わせて用いることが好ましい。本開示に係る前記着色樹脂組成物は、カラーフィルタ用着色樹脂組成物であることができる。
【０１０９】
前記着色樹脂組成物は、（Ａ）色材と、（Ｂ）分散剤と、（Ｃ）溶剤と、（Ｄ）バインダー成分とを含有するものであり、必要に応じて他の成分を含有してもよいものである。
以下、このような着色樹脂組成物について説明するが、（Ａ）色材、（Ｂ）分散剤、及び（Ｃ）溶剤については、前記本開示に係る色材分散液と同様のものとすることができるため、ここでの説明は省略する。
【０１１０】
［（Ｄ）バインダー成分］
前記着色樹脂組成物は、成膜性や被塗工面に対する密着性を付与するためにバインダー成分を含有する。中でも、塗膜に充分な硬度を付与するために、硬化性バインダー成分を含有することが好ましい。硬化性バインダー成分としては、特に限定されず、従来公知のカラーフィルタの着色層を形成するのに用いられる硬化性バインダー成分を適宜用いることができる。
硬化性バインダー成分としては、例えば、可視光線、紫外線、電子線等により重合硬化させることができる光硬化性樹脂を含む光硬化性バインダー成分や、加熱により重合硬化させることができる熱硬化性樹脂を含む熱硬化性バインダー成分を含むものを用いることができる。
【０１１１】
前記着色樹脂組成物を、例えばインクジェット方式で用いる場合など、基板上にパターン状に選択的に付着させて着色層を形成可能な場合には、硬化性バインダー成分に現像性は必要がない。この場合、インクジェット方式等でカラーフィルタ着色層を形成する場合に用いられる、公知の熱硬化性バインダー成分や、感光性バインダー成分等を適宜用いることができる。
熱硬化性バインダーとしては、１分子中に熱硬化性官能基を２個以上有する化合物と硬化剤の組み合わせが通常用いられ、更に、熱硬化反応を促進できる触媒を添加しても良い。熱硬化性官能基としては、エポキシ基、オキセタニル基、イソシアネート基、エチレン性不飽和結合等が挙げられる。熱硬化性官能基としてはエポキシ基が好ましく用いられる。熱硬化性バインダー成分の具体例としては、例えば、国際公開第２０１２／１４４５２１号公報に記載のものを挙げることができる。
【０１１２】
一方、着色層を形成する際にフォトリソグラフィー工程を用いる場合には、アルカリ現像性を有する感光性バインダー成分が好適に用いられる。
以下、感光性バインダー成分について説明するが、硬化性バインダー成分はこれらに限定されるものではない。以下に説明する感光性バインダー成分の他に、エポキシ樹脂のような加熱により重合硬化させることができる熱硬化性のバインダー成分を更に用いてもよい。
【０１１３】
感光性バインダー成分としては、ポジ型感光性バインダー成分とネガ型感光性バインダー成分が挙げられる。ポジ型感光性バインダー成分としては、例えば、アルカリ可溶性樹脂と、感光性付与成分としてｏ−キノンジアジド基含有化合物とを含んだ系等が挙げられる。
【０１１４】
一方、ネガ型感光性バインダー成分としては、アルカリ可溶性樹脂と、多官能モノマーと、光開始剤を少なくとも含有する系が好適に用いられる。
前記着色樹脂組成物においては、ネガ型感光性バインダー成分であることが、フォトリソグラフィー法によって既存のプロセスを用いて簡便にパターンを形成できる点から好ましい。
以下、ネガ型感光性バインダー成分を構成する、アルカリ可溶性樹脂と、多官能モノマーと、光開始剤について、具体的に説明する。
【０１１５】
（１）アルカリ可溶性樹脂
本開示におけるアルカリ可溶性樹脂は酸性基を有するものであり、バインダー樹脂として作用し、かつパターン形成する際に用いられる現像液、特に好ましくはアルカリ現像液に可溶性である限り、適宜選択して使用することができる。
本開示における好ましいアルカリ可溶性樹脂は、酸性基としてカルボキシル基を有する樹脂であることが好ましく、具体的には、カルボキシル基を有するアクリル系共重合体、カルボキシル基を有するエポキシ（メタ）アクリレート樹脂等が挙げられる。これらの中で特に好ましいものは、側鎖にカルボキシル基を有するとともに、さらに側鎖にエチレン性不飽和基等の光重合性官能基を有するものである。光重合性官能基を含有することにより形成される硬化膜の膜強度が向上するからである。また、これらアクリル系共重合体、及びエポキシアクリレート樹脂は、２種以上混合して使用してもよい。
【０１１６】
カルボキシル基を有するアクリル系共重合体は、カルボキシル基含有エチレン性不飽和モノマーとエチレン性不飽和モノマーを共重合して得られる。
カルボキシル基を有するアクリル系共重合体は、更に芳香族炭素環を有する構成単位を含有していてもよい。芳香族炭素環は、着色樹脂組成物に塗膜性を付与する成分として機能する。
カルボキシル基を有するアクリル系共重合体は、更にエステル基を有する構成単位を含有していてもよい。エステル基を有する構成単位は、着色樹脂組成物のアルカリ可溶性を抑制する成分として機能するだけでなく、溶剤に対する溶解性、さらには溶剤再溶解性を向上させる成分としても機能する。
【０１１７】
カルボキシル基を有するアクリル系共重合体の具体例としては、例えば、国際公開第２０１２／１４４５２１号公報に記載のものを挙げることができ、具体的には、例えば、メチル（メタ）アクリレート、エチル（メタ）アクリレート等のカルボキシル基を有しないモノマーと、（メタ）アクリル酸及びその無水物から選ばれる１種以上とからなるコポリマーを例示できる。また、上記のコポリマーに、例えばグリシジル基、水酸基等の反応性官能基を有するエチレン性不飽和化合物を付加させるなどして、エチレン性不飽和結合を導入したポリマー等も例示できるが、これらに限定されるものではない。
これらの中で、コポリマーにグリシジル基又は水酸基を有するエチレン性不飽和化合物を付加等することにより、エチレン性不飽和結合を導入したポリマー等は、露光時に、後述する多官能性モノマーと重合することが可能となり、着色層がより安定なものとなる点で、特に好適である。
【０１１８】
カルボキシル基含有共重合体におけるカルボキシル基含有エチレン性不飽和モノマーの共重合割合は、通常、５〜５０質量％、好ましくは１０〜４０質量％である。この場合、カルボキシル基含有エチレン性不飽和モノマーの共重合割合が５質量％未満では、得られる塗膜のアルカリ現像液に対する溶解性が低下し、パターン形成が困難になる。また、共重合割合が５０質量％を超えると、アルカリ現像液による現像時に、形成されたパターンの基板からの脱落やパターン表面の膜荒れを来たしやすくなる傾向がある。
【０１１９】
カルボキシル基含有共重合体の好ましい質量平均分子量は、好ましくは１，０００〜５００，０００の範囲であり、さらに好ましくは３，０００〜２００，０００である。１，０００未満では硬化後のバインダー機能が著しく低下し、５００，０００を超えるとアルカリ現像液による現像時に、パターン形成が困難となる場合がある。なお、質量平均分子量は、ゲルパーミエーションクロマトグラフィー（ＧＰＣ）により、標準ポリスチレン換算値として求める。
【０１２０】
カルボキシル基を有するエポキシ（メタ）アクリレート樹脂としては、特に限定されるものではないが、エポキシ化合物と不飽和基含有モノカルボン酸との反応物を酸無水物と反応させて得られるエポキシ（メタ）アクリレート化合物が適している。
エポキシ化合物、不飽和基含有モノカルボン酸、及び酸無水物は、公知のものの中から適宜選択して用いることができる。具体例としては、例えば、国際公開第２０１２／１４４５２１号公報に記載のもの等が挙げられる。エポキシ化合物、不飽和基含有モノカルボン酸、及び酸無水物は、それぞれ１種単独で使用してもよいし、二種以上を併用してもよい。
【０１２１】
前記着色樹脂組成物において用いられるアルカリ可溶性樹脂は、１種単独で用いてもよいし、２種以上を組み合わせて用いてもよく、その含有量としては、着色樹脂組成物に含まれる色材１００質量部に対して、通常、１０〜１０００質量部の範囲内、好ましくは２０〜５００質量部の範囲内である。アルカリ可溶性樹脂の含有量が少な過ぎると、充分なアルカリ現像性が得られない場合があり、また、アルカリ可溶性樹脂の含有量が多すぎると色材の割合が相対的に低くなって、充分な着色濃度が得られない場合がある。
【０１２２】
（２）多官能モノマー
前記着色樹脂組成物において用いられる多官能モノマーは、後述する光開始剤によって重合可能なものであればよく、特に限定されず、通常、エチレン性不飽和二重結合を２つ以上有する化合物が用いられ、特にアクリロイル基又はメタクリロイル基を２つ以上有する、多官能（メタ）アクリレートであることが好ましい。
このような多官能（メタ）アクリレートとしては、従来公知のものの中から適宜選択して用いればよい。具体例としては、例えば、国際公開第２０１２／１４４５２１号公報に記載のもの等が挙げられる。
【０１２３】
これらの多官能（メタ）アクリレートは１種を単独で用いてもよく、２種以上を組み合わせて用いてもよい。また、本開示の着色樹脂組成物に優れた光硬化性（高感度）が要求される場合には、多官能モノマーが、重合可能な二重結合を３つ（三官能）以上有するものであるものが好ましく、３価以上の多価アルコールのポリ（メタ）アクリレート類やそれらのジカルボン酸変性物が好ましく、具体的には、トリメチロールプロパントリ（メタ）アクリレート、ペンタエリスリトールトリ（メタ）アクリレート、ペンタエリスリトールトリ（メタ）アクリレートのコハク酸変性物、ペンタエリスリトールテトラ（メタ）アクリレート、ジペンタエリスリトールテトラ（メタ）アクリレート、ジペンタエリスリトールペンタ（メタ）アクリレート、ジペンタエリスリトールペンタ（メタ）アクリレートのコハク酸変性物、ジペンタエリスリトールヘキサ（メタ）アクリレート、トリ（２−アクリロイルオキシエチル）ホスフェート、トリ（２−メタリロイルオキシエチル）ホスフェート等が好ましい。
前記着色樹脂組成物において用いられる上記多官能モノマーの含有量は、特に制限はないが、上記アルカリ可溶性樹脂１００質量部に対して、通常５〜５００質量部程度、好ましくは２０〜３００質量部の範囲である。多官能モノマーの含有量が上記範囲より少ないと十分に光硬化が進まず、露光部分が溶出する場合があり、また、多官能モノマーの含有量が上記範囲より多いとアルカリ現像性が低下するおそれがある。
【０１２４】
（３）光開始剤
前記着色樹脂組成物において用いられる光開始剤としては、特に制限はなく、従来知られている各種光開始剤の中から、１種又は２種以上を組み合わせて用いることができる。具体例としては、例えば、国際公開第２０１２／１４４５２１号公報に記載のもの等が挙げられる。
【０１２５】
前記着色樹脂組成物において用いられる光開始剤の含有量は、上記多官能モノマー１００質量部に対して、通常０．０１〜１００質量部程度、好ましくは５〜６０質量部である。この含有量が上記範囲より少ないと十分に重合反応を生じさせることができないため、着色層の硬度を十分なものとすることができない場合があり、一方上記範囲より多いと、着色樹脂組成物の固形分中の色材等の含有量が相対的に少なくなり、十分な着色濃度が得られない場合がある。
【０１２６】
＜任意添加成分＞
前記着色樹脂組成物には、必要に応じて他の色材や各種添加剤を含むものであってもよい。
【０１２７】
（他の色材）
色調の制御を目的として必要に応じて他の色材を配合してもよい。他の色材としては、例えば、従来公知の顔料や染料を目的に応じて選択することができ、１種又は２種以上用いることができる。
他の色材としては、中でも前記一般式（Ｉ）で表される２価以上のカチオンと２価以上のアニオンとを含む、国際公開第２０１２／１４４５２１号パンフレットに記載の色材を用いることが好ましい。
その他の色材の具体例としては、例えば、国際公開第２０１２／３９４１６号及び国際公開第２０１２／３９４１７号パンフレットに記載の色材、Ｃ．Ｉ．ピグメントバイオレット１、Ｃ．Ｉ．ピグメントバイオレット２、Ｃ．Ｉ．ピグメントバイオレット３、Ｃ．Ｉ．ピグメントバイオレット１９、Ｃ．Ｉ．ピグメントバイオレット２３；Ｃ．Ｉ．ピグメントブルー１、Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー６０、Ｃ．Ｉ．ピグメントレッド８１、Ｃ．Ｉ．ピグメントレッド８２等の顔料や、アシッドレッド等の染料が挙げられる。
【０１２８】
他の色材を用いる場合、その配合量は、特に限定されない。その中でも、他の色材として、前記一般式（Ｉ）で表される２価以上のカチオンと２価以上のアニオンを含む国際公開第２０１２／１４４５２１号パンフレットに記載の色材を用いる場合には、任意の割合で好適に使用できる。
他の色材の配合量としては、本開示の効果が損なわれない範囲で用いることができ、（Ａ）色材全量１００質量部に対して、他の色材が９５質量部以下であることが好ましく、９０質量部以下であることがより好ましい。
【０１２９】
（酸化防止剤）
前記着色樹脂組成物は、更に酸化防止剤を含有することが、耐熱性及び耐光性の点から好ましい。酸化防止剤は従来公知のものの中から適宜選択すればよい。酸化防止剤の具体例としては、例えば、ヒンダードフェノール系酸化防止剤、アミン系酸化防止剤、リン系酸化防止剤、硫黄系酸化防止剤、ヒドラジン系酸化防止剤等が挙げられ、耐熱性の点から、ヒンダードフェノール系酸化防止剤を用いることが好ましい。
ヒンダードフェノール系酸化防止剤とは、少なくとも１つのフェノール構造を含有し、当該フェノール構造の水酸基の２位と６位の少なくとも１つに炭素原子数４以上の置換基が置換されている構造を有する酸化防止剤を意味する。
【０１３０】
酸化防止剤を用いる場合、その配合量は、本開示の効果が損なわれない範囲であれば特に限定されない。酸化防止剤の配合量としては、着色樹脂組成物中の固形分全量に対して、酸化防止剤が０．１〜５．０質量％であることが好ましく、０．５〜４．０質量％であることがより好ましい。上記下限値以上であれば、耐熱性に優れている。一方、上記上限値以下であれば、着色樹脂組成物を高感度の感光性樹脂組成物とすることができる。
【０１３１】
（他の添加剤）
添加剤としては、上記酸化防止剤の他、例えば、重合停止剤、連鎖移動剤、レベリング剤、可塑剤、界面活性剤、消泡剤、シランカップリング剤、紫外線吸収剤、密着促進剤等などが挙げられる。
界面活性剤及び可塑剤の具体例としては、例えば、国際公開第２０１２／１４４５２１号パンフレットに記載のものが挙げられる。
【０１３２】
＜着色樹脂組成物における各成分の配合割合＞
（Ａ）色材の合計の含有量は、着色樹脂組成物の固形分全量に対して、３〜６５質量％、より好ましくは４〜５５質量％の割合で配合することが好ましい。上記下限値以上であれば、着色樹脂組成物を所定の膜厚（通常は１．０〜５．０μｍ）に塗布した際の着色層が充分な色濃度を有する。また、上記上限値以下であれば、分散性及び分散安定性に優れると共に、充分な硬度や、基板との密着性を有する着色層を得ることができる。尚、本開示において固形分は、上述した溶剤以外のもの全てであり、液状の多官能モノマー等も含まれる。
また、（Ｂ）分散剤の含有量としては、（Ａ）色材を均一に分散することができるものであれば特に限定されるものではないが、例えば、着色樹脂組成物の固形分全量に対して３〜７０質量％用いることができる。更に、着色樹脂組成物の固形分全量に対して５〜６０質量％の割合で配合するのが好ましく、特に５〜５０質量％の割合で配合するのが好ましい。上記下限値以上であれば、（Ａ）色材の分散性及び分散安定性に優れ、保存安定性に優れている。また、上記上限値以下であれば、現像性が良好なものとなる。
（Ｄ）バインダー成分は、これらの合計量が、着色樹脂組成物の固形分全量に対して１０〜９２質量％、好ましくは１５〜８７質量％の割合で配合するのが好ましい。上記下限値以上であれば、充分な硬度や、基板との密着性を有する着色層を得ることができる。また上記上限値以下であれば、現像性に優れたり、熱収縮による微小なシワの発生も抑制される。
また、（Ｃ）溶剤の含有量は、着色層を精度良く形成することができる範囲で適宜設定すればよい。該溶剤を含む上記着色樹脂組成物の全量に対して、通常、５５〜９５質量％の範囲内であることが好ましく、中でも、６５〜８８質量％の範囲内であることがより好ましい。上記溶剤の含有量が、上記範囲内であることにより、塗布性に優れたものとすることができる。
【０１３３】
＜前記着色樹脂組成物の製造方法＞
前記着色樹脂組成物の製造方法は、（Ａ）色材と、（Ｂ）分散剤と、（Ｃ）溶剤と、（Ｄ）バインダー成分と所望により用いられるバインダー成分等の各種添加成分とを含有し、（Ａ）色材が（Ｂ）分散剤より（Ｃ）溶剤中に均一に分散させ得る方法であればよく、特に制限されず、公知の混合手段を用いて混合することにより、調製することができる。
当該着色樹脂組成物の調製方法としては、例えば、（１）前記本開示に係る色材分散液に、（Ｄ）バインダー成分と所望により用いられる各種添加成分を混合する方法；（２）（Ｃ）溶剤中に、（Ａ）色材と、（Ｂ）分散剤と、（Ｄ）バインダー成分と、所望により用いられる各種添加成分とを同時に投入し、混合する方法；（３）（Ｃ）溶剤中に、（Ｂ）分散剤と、（Ｄ）バインダー成分と、所望により用いられる各種添加成分とを添加し、混合したのち、（Ａ）色材を加えて混合する方法；などを挙げることができる。
これらの方法の中で、上記（１）の方法が、色材の凝集を効果的に防ぎ、均一に分散させ得る点から好ましい。
【０１３４】
本開示に係る着色樹脂組成物は、カラーフィルタ用途の他、印刷用途、カラートナー用途、塗料用途において、好適に用いることができる。また、本開示に係る着色樹脂組成物は、ローダミン系酸性染料が、紫外線吸収色素の場合には紫外線吸収材料、赤外吸収色素の場合には赤外吸収材料、食用色素やタール色素の場合には、化粧品、食品、医薬品等に好適に用いることができる。
【０１３５】
３．カラーフィルタ
本開示の１実施形態は、透明基板と、当該透明基板上に設けられた着色層とを少なくとも備えるカラーフィルタであって、当該着色層の少なくとも１つが酸性染料とポリ塩化アルミニウムとのレーキ色材を含み、当該ポリ塩化アルミニウムは塩基度が７０％以上であり、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であるカラーフィルタを提供する。
本開示の１実施形態は、透明基板と、当該透明基板上に設けられた着色層とを少なくとも備えるカラーフィルタであって、当該着色層の少なくとも１つが酸性染料とポリ塩化アルミニウムとのレーキ色材を含み、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、且つ、前記６配位アルミニウムに対応するピークのスペクトル強度が０におけるピーク幅が１３ｐｐｍ以内であるカラーフィルタを提供する。
また、本開示のカラーフィルタの製造方法は、透明基板と、当該透明基板上に設けられた着色層とを少なくとも備えるカラーフィルタの製造方法であって、
透明基板上に、前記本開示に係る着色樹脂組成物を硬化させることにより着色層の少なくとも１つを形成する工程を有することを特徴とする。
【０１３６】
このような本開示に係るカラーフィルタについて、図を参照しながら説明する。図１は、本開示のカラーフィルタの一例を示す概略断面図である。図１によれば、本開示のカラーフィルタ１０は、透明基板１と、遮光部２と、着色層３とを有している。
【０１３７】
（着色層）
本開示のカラーフィルタに用いられる着色層は、少なくとも１つが、前記特定の酸性染料のポリ塩化アルミニウムレーキ色材を含む着色層である。
着色層のＤＭＳＯ（ジメチルスルホキシド）による抽出物について、必要に応じて適宜精製して、固体27Ａｌ−ＮＭＲスペクトルを測定することにより、前記特定の酸性染料のポリ塩化アルミニウムレーキ色材を含む着色層であることを判断することができる。
着色層は、通常、後述する透明基板上の遮光部の開口部に形成され、通常３色以上の着色パターンから構成される。
また、当該着色層の配列としては、特に限定されず、例えば、ストライプ型、モザイク型、トライアングル型、４画素配置型等の一般的な配列とすることができる。また、着色層の幅、面積等は任意に設定することができる。
当該着色層の厚みは、塗布方法、着色樹脂組成物の固形分濃度や粘度等を調整することにより、適宜制御されるが、通常、１〜５μｍの範囲であることが好ましい。
【０１３８】
当該着色層は、例えば、前記着色樹脂組成物が感光性樹脂組成物の場合、下記の方法により形成することができる。本開示のカラーフィルタに用いられる前記特定の酸性染料のポリ塩化アルミニウムレーキ色材を含む着色層は、前述した（Ａ）色材と、（Ｂ）分散剤と、（Ｃ）溶剤と、（Ｄ）バインダー成分を含有し、前記（Ａ）色材が、前記特定の酸性染料のポリ塩化アルミニウムレーキ色材を含む、前記着色樹脂組成物を用いて形成されることが好ましく、前記着色樹脂組成物の硬化物であることが好ましい。
まず、前記着色樹脂組成物を、スプレーコート法、ディップコート法、バーコート法、ロールコート法、スピンコート法、スリットコート法、ダイコート法などの塗布手段を用いて後述する透明基板上に塗布して、ウェット塗膜を形成させる。
次いで、ホットプレートやオーブンなどを用いて、該ウェット塗膜を乾燥させたのち、これに、所定のパターンのマスクを介して露光し、アルカリ可溶性樹脂及び多官能モノマー等を光重合反応させて、感光性の塗膜とする。露光に使用される光源としては、例えば低圧水銀灯、高圧水銀灯、メタルハライドランプなどの紫外線、電子線等が挙げられる。露光量は、使用する光源や塗膜の厚みなどによって適宜調整される。
また、露光後に重合反応を促進させるために、加熱処理を行ってもよい。加熱条件は、使用する着色樹脂組成物中の各成分の配合割合や、塗膜の厚み等によって適宜選択される。
【０１３９】
次に、現像液を用いて現像処理し、未露光部分を溶解、除去することにより、所望のパターンで塗膜が形成される。現像液としては、通常、水や水溶性溶剤にアルカリを溶解させた溶液が用いられる。このアルカリ溶液には、界面活性剤などを適量添加してもよい。また、現像方法は一般的な方法を採用することができる。
現像処理後は、通常、現像液の洗浄、着色樹脂組成物の硬化塗膜の乾燥が行われ、着色層が形成される。なお、現像処理後に、塗膜を十分に硬化させるために加熱処理を行ってもよい。加熱条件としては特に限定はなく、塗膜の用途に応じて適宜選択される。
【０１４０】
（遮光部）
本開示のカラーフィルタにおける遮光部は、後述する透明基板上にパターン状に形成されるものであって、一般的なカラーフィルタに遮光部として用いられるものと同様とすることができる。
当該遮光部のパターン形状としては、特に限定されず、例えば、ストライプ状、マトリクス状等の形状が挙げられる。この遮光部としては、例えば、黒色顔料をバインダー樹脂中に分散又は溶解させたものや、クロム、酸化クロム等の金属薄膜等が挙げられる。この金属薄膜は、ＣｒＯｘ膜（ｘは任意の数）及びＣｒ膜が２層積層されたものであってもよく、また、より反射率を低減させたＣｒＯｘ膜（ｘは任意の数）、ＣｒＮｙ膜（ｙは任意の数）及びＣｒ膜が３層積層されたものであってもよい。
当該遮光部が黒色色材をバインダー樹脂中に分散又は溶解させたものである場合、この遮光部の形成方法としては、遮光部をパターニングすることができる方法であればよく、特に限定されず、例えば、遮光部用着色樹脂組成物を用いたフォトリソグラフィー法、印刷法、インクジェット法等を挙げることができる。
【０１４１】
遮光部の膜厚としては、金属薄膜の場合は０．２〜０．４μｍ程度で設定され、黒色色材をバインダー樹脂中に分散又は溶解させたものである場合は０．５〜２μｍ程度で設定される。
【０１４２】
（透明基板）
本開示のカラーフィルタにおける透明基板としては、可視光に対して透明な基材であればよく、特に限定されず、一般的なカラーフィルタに用いられる透明基板を使用することができる。具体的には、石英ガラス、無アルカリガラス、合成石英板等の可撓性のない透明なリジッド材、あるいは、透明樹脂フィルム、光学用樹脂板、フレキシブルガラス等の可撓性やフレキシブル性を有する透明なフレキシブル材が挙げられる。
当該透明基板の厚みは、特に限定されるものではないが、本開示のカラーフィルタの用途に応じて、例えば５０μｍ〜１ｍｍ程度のものを使用することができる。
なお、本開示のカラーフィルタは、上記透明基板、遮光部及び着色層以外にも、例えば、オーバーコート層や透明電極層、さらには液晶材料を配向させるための配向膜や、柱状スペーサ等が形成されたものであってもよい。本開示のカラーフィルタは、前記例示された構成に限定されるものではなく、一般的にカラーフィルタに用いられている公知の構成を適宜選択して用いることができる。
【０１４３】
４．液晶表示装置
本開示の液晶表示装置は、前述した本開示に係るカラーフィルタと、対向基板と、前記カラーフィルタと前記対向基板との間に形成された液晶層とを有することを特徴とする。
このような本開示の液晶表示装置について、図を参照しながら説明する。図２は、本開示の液晶表示装置の一例を示す概略図である。図２に例示するように本開示の液晶表示装置４０は、カラーフィルタ１０と、ＴＦＴアレイ基板等を有する対向基板２０と、上記カラーフィルタ１０と上記対向基板２０との間に形成された液晶層１５とを有している。図２においては、カラーフィルタ１０の着色層３側に配向膜１３ａと対向基板２０側に配向膜１３ｂが形成され、当該２つの配向膜１３ａ及び１３ｂの間に液晶層１５が形成されている例について示している。さらに、図２においては、液晶表示装置４０が、カラーフィルタ１０の外側に配置された偏光板２５ａ、及び、対向基板２０の外側に配置された偏光板２５ｂと、液晶表示装置４０の対向基板２０側に配置された偏光板２５ｂよりも外側に配置されたバックライト３０とを有する例を示している。
なお、本開示の液晶表示装置は、この図２に示される構成に限定されるものではなく、一般的にカラーフィルタが用いられた液晶表示装置として公知の構成とすることができる。
【０１４４】
本開示の液晶表示装置の駆動方式としては、特に限定はなく一般的に液晶表示装置に用いられている駆動方式を採用することができる。このような駆動方式としては、例えば、ＴＮ方式、ＩＰＳ方式、ＯＣＢ方式、及びＭＶＡ方式等を挙げることができる。本開示においてはこれらのいずれの方式であっても好適に用いることができる。
また、対向基板としては、本開示の液晶表示装置の駆動方式等に応じて適宜選択して用いることができる。
さらに、液晶層を構成する液晶としては、本開示の液晶表示装置の駆動方式等に応じて、誘電異方性の異なる各種液晶、及びこれらの混合物を用いることができる。
【０１４５】
液晶層の形成方法としては、一般に液晶セルの作製方法として用いられる方法を使用することができ、例えば、真空注入方式や液晶滴下方式等が挙げられる。
真空注入方式では、例えば、あらかじめカラーフィルタ及び対向基板を用いて液晶セルを作製し、液晶を加温することにより等方性液体とし、キャピラリー効果を利用して液晶セルに液晶を等方性液体の状態で注入し、接着剤で封止することにより液晶層を形成することができる。その後、液晶セルを常温まで徐冷することにより、封入された液晶を配向させることができる。
また液晶滴下方式では、例えば、カラーフィルタの周縁にシール剤を塗布し、このカラーフィルタを液晶が等方相になる温度まで加熱し、ディスペンサー等を用いて液晶を等方性液体の状態で滴下し、カラーフィルタ及び対向基板を減圧下で重ね合わせ、シール剤を介して接着させることにより、液晶層を形成することができる。その後、液晶セルを常温まで徐冷することにより、封入された液晶を配向させることができる。
【０１４６】
また、本開示の液晶表示装置に用いられるバックライトとしては、液晶表示装置の用途に応じて適宜選択して用いることができる。バックライトとしては、例えば、冷陰極蛍光管（ＣＣＦＬ：Ｃｏｌｄ  Ｃａｔｈｏｄｅ  Ｆｌｕｏｒｅｓｃｅｎｔ  Ｌａｍｐ）の他、白色ＬＥＤ、白色有機ＥＬを光源とするバックライトユニットを具備することができる。
白色ＬＥＤとしては、例えば、赤色ＬＥＤと緑色ＬＥＤと青色ＬＥＤを組み合わせて混色により白色光を得る白色ＬＥＤ、青色ＬＥＤと赤色ＬＥＤと緑色蛍光体を組み合わせて混色により白色光を得る白色ＬＥＤ、青色ＬＥＤと赤色発光蛍光体と緑色発光蛍光体を組み合わせて混色により白色光を得る白色ＬＥＤ、青色ＬＥＤとＹＡＧ系蛍光体の混色により白色光を得る白色ＬＥＤ、紫外線ＬＥＤと赤色発光蛍光体と緑色発光蛍光体と青色発光蛍光体を組み合わせて混色により白色光を得る白色ＬＥＤ等を挙げることができる。前記蛍光体としては、量子ドットを用いても良い。
本開示のカラーフィルタは、高輝度すなわち高透過率の青色着色層を備えることから、青色ＬＥＤ−ＹＡＧ蛍光体系のバックライトと比較して、緑色と赤色の強度が強く青色の強度が相対的に弱くなっているバックライト、例えば、赤色と緑色と青色を組み合わせて混色により白色光を得る白色ＬＥＤとの組合せ、に対しても好適に用いられる。
【０１４７】
５．発光表示装置
本開示に係る発光表示装置は、前述した本開示に係るカラーフィルタと、発光体とを有することを特徴とする。本開示に係る発光表示装置としては、例えば前記発光体として有機発光体を有する有機発光表示装置が挙げられる。発光体は有機発光体に限定されず、無機発光体も適宜使用できる。
このような本開示の発光表示装置について、図を参照しながら説明する。図３は、本開示の発光表示装置の一例を示す概略図である。図３に例示するように本開示の発光表示装置１００は、カラーフィルタ１０と、発光体８０とを有している。カラーフィルタ１０と、発光体８０との間に、有機保護層５０や無機酸化膜６０を有していても良い。
【０１４８】
発光体８０の積層方法としては、例えば、カラーフィルタ上面へ透明陽極７１、正孔注入層７２、正孔輸送層７３、発光層７４、電子注入層７５、および陰極７６を逐次形成していく方法や、別基板上へ形成した発光体８０を無機酸化膜６０上に貼り合わせる方法などが挙げられる。発光体８０における、透明陽極７１、正孔注入層７２、正孔輸送層７３、発光層７４、電子注入層７５、および陰極７６、その他の構成は、公知のものを適宜用いることができる。このようにして作製された発光表示装置１００は、例えば、パッシブ駆動方式の有機ＥＬディスプレイにもアクティブ駆動方式の有機ＥＬディスプレイにも適用可能である。
なお、本開示の発光表示装置は、この図３に示される構成の発光表示装置に限定されるものではなく、一般的にカラーフィルタが用いられた発光表示装置として公知の構成とすることができる。
【実施例】
【０１４９】
以下、本開示について実施例を示して具体的に説明する。これらの記載により本開示を制限するものではない。【０１５０】
（合成例１：ローダミン系色材Ａの合成）
Ａｃｉｄ  Ｒｅｄ  ２８９（ＡＲ２８９、東京化成製、ローダミン系酸性染料（下記化学式（１））  １０．０ｇを水４９０ｍｌに加え、８０℃で１時間溶解させ、染料溶液を調製した。ポリ塩化アルミニウム（「商品名：タキバイン＃１５００」多木化学製、Ａｌ２（ＯＨ）５Ｃｌ、塩基度８３．０質量％、アルミナ分として２３．２質量％）８．６６ｇを水２００ｍｌに入れ、２５℃で希釈し、ポリ塩化アルミニウム水溶液を調製した。当該ポリ塩化アルミニウム水溶液を、希釈後５分以内に滴下を開始して、８０℃の前記染料溶液に１５分かけて滴下し、さらに８０℃で２時間攪拌した。生成した沈殿物を濾取し、水で洗浄した。得られたケーキを乾燥してローダミン系色材Ａを１３．２９ｇ得た。【０１５１】
【化７】
2016171193.tif 000008
【０１５２】
（合成例２〜１２、及び比較合成例１、４、５）
合成例１において、アニオンとなる酸性染料、レーキ化剤及びレーキ化剤の使用量、並びに、レーキ化剤を希釈してから使用するまでの時間を表１のように変更したこと以外は、合成例１と同様にして、合成例２〜１２、及び比較合成例１、４、５のローダミン系色材Ｂ〜Ｇ、Ｉ、Ｋ、及びＬ、アントラキノン系色材Ａ、フタロシアニン系色材Ａ、トリアリールメタン系色材Ａ、ジスアゾ系色材Ａ、及びモノアゾ系色材Ａを得た。【０１５３】
（比較合成例２：ローダミン系色材Ｈの合成）
Ａｃｉｄ  Ｒｅｄ  ２８９（東京化成製）  １０．０ｇを水４９０ｍｌに加え、８０℃で１時間溶解させ、染料溶液を調製した。ポリ塩化アルミニウム（「商品名：タキバイン＃１５００」多木化学製、Ａｌ２（ＯＨ）５Ｃｌ、塩基度８３．０質量％、アルミナ分として２３．２質量％）８．６６ｇを水２００ｍｌに入れ、８０℃で１時間撹拌して、ポリ塩化アルミニウム水溶液を調製した。当該ポリ塩化アルミニウム水溶液を、２５℃まで冷却後、８０℃の前記染料溶液に１５分かけて滴下し、さらに８０℃で２時間攪拌した。生成した沈殿物を濾取し、水で洗浄した。得られたケーキを乾燥してローダミン系色材Ｈを１３．３０ｇ得た。【０１５４】
（比較合成例３、及び６〜１０）
比較合成例２において、アニオンとなる酸性染料、レーキ化剤及びレーキ化剤の使用量を変更したこと以外は、比較合成例２と同様にして、比較合成例３、及び６〜１０のローダミン系色材Ｊ、アントラキノン系色材Ｂ、フタロシアニン系色材Ｂ、トリアリールメタン系色材Ｂ、ジスアゾ系色材Ｂ、及びモノアゾ系色材Ｂを得た。【０１５５】
【表１】
2016171193.tif 000009
【０１５６】
なお、表１中の各酸性染料およびレーキ化剤については以下のとおりである。
・「商品名：タキバイン＃１５００」多木化学製、塩基度８３．０質量％、アルミナ分として２３．２質量％、ＭＳＤＳ記載化学式Ａｌ２（ＯＨ）５Ｃｌ
・「商品名：タンホワイト」多木化学製、塩基度７４．５質量％、アルミナ分として２３質量％、ＭＳＤＳ記載化学式Ａｌ４（ＯＨ）９Ｃｌ３
・「製品名：ポリ塩化アルミニウム  普通品」東ソー製、塩基度５３．９質量％、アルミナ分として１０．２質量％、ＭＳＤＳ記載化学式［Ａｌ２（ＯＨ）ｎＣｌ（６−ｎ）］ｍ（ｎ＝１〜５、ｍ＝１０以下）
・硝酸アルミニウム九水和物（和光純薬製）【０１５７】
・ＡＢ  ８０：アシッドブルー８０、アルドリッチ製、下記化学式（２）で表されるアントラキノン系酸性染料【０１５８】
【化８】
2016171193.tif 000010
【０１５９】
・ＤＢ  ８６：ダイレクトブルー８６、東京化成製、下記化学式（３）で表されるフタロシアニン系酸性染料【０１６０】
【化９】
2016171193.tif 000011
【０１６１】
・ＡＢ  ９０：アシッドブルー９０、東京化成製、下記化学式（４）で表されるトリアリールメタン系酸性染料【０１６２】
【化１０】
2016171193.tif 000012
【０１６３】
・ＡＹ７９：アシッドイエロー７９、中外化成製（製品名：Ｃｈｕｇａｎｏｌ  Ｍｉｌｌｉｎｇ  Ｙｅｌｌｏｗ  ４Ｇ）、下記化学式（５）で表されるジスアゾ系染料【０１６４】
【化１１】
2016171193.tif 000013
【０１６５】
・ＡＲ１８３：アシッドレッド１８３、アルドリッチ製、下記化学式（６）で表されるモノアゾ系染料【０１６６】
【化１２】
2016171193.tif 000014
【０１６７】
＜固体27Ａｌ−ＮＭＲ測定＞
下記測定条件において、合成例１〜１２、及び比較合成例１〜１０のレーキ色材について固体27Ａｌ−ＮＭＲを測定し、当該固体27Ａｌ−ＮＭＲスペクトルにおいて、４配位アルミニウムに対応するピーク（５０ｐｐｍ〜８０ｐｐｍ）の積分値（Ｉ４）と６配位アルミニウムに対応するピーク（０ｐｐｍ〜２５ｐｐｍ）の積分値（Ｉ６）の比の値（Ｉ４／Ｉ６）を求めた。比の値（Ｉ４／Ｉ６）を表１に示す。
前記６配位アルミニウムに対応するピークのスペクトル強度が０におけるピーク幅は、図１０に示すように、ケミカルシフトのピークトップが０〜２５ｐｐｍに存在するピークにおいて、スペクトル強度が０におけるピーク幅を測定することにより求めた。ピーク幅も表１に示す。
（測定条件および解析条件）
装置名：ＢＲＵＫＥＲ製  ＡＶＡＮＣＥ III ＨＤ
分解能：４００ＭＨｚ
核種：２７Ａｌ
プローブ：ＰＨ  ＭＡＳＶＴＮ４００ＳＢ  ＢＬ４Ｎ
ＮＭＲ管：４ｍｍジルコニアローター
測定法：ＤＤ（Ｄｉｐｏｌａｒ  Ｄｅｃｏｕｐｌｉｎｇ）／ＭＡＳ（Ｍａｇｉｃ  Ａｎｇｌｅ  Ｓｐｉｎｎｉｎｇ）法
データポイント数：２０４８
スペクトル幅：３０２４２Ｈｚ
２７Ａｌ共鳴周波数：１０４．３０ＭＨｚ
２７Ａｌ  ９０°パルス幅：３．５μｓｅｃ
ＭＡＳ回転数：１００００Ｈｚ
繰り返し間隔：１５ｓｅｃ
測定温度：室温
化学シフト基準：硝酸アルミニウム九水和物を０ｐｐｍと規定
積算回数：１０２４
窓関数：ｔｒａｐｅｚｏｉｄ
Ｌｅｆｔ  ｔｒａｐｅｚｏｉｄ  ｌｉｍｉｔ（ＴＭ１）：０．０５
Ｒｉｇｈｔ  ｔｒａｐｅｚｏｉｄ  ｌｉｍｉｔ（ＴＭ２）：０．０５【０１６８】
図７は、合成例１、合成例３、比較合成例１、及び比較合成例２の色材の固体２７Ａｌ−ＮＭＲスペクトルを示す。また、図８に、比較合成例４（レーキ化剤がポリ塩化アルミニウム  普通品）の色材の固体２７Ａｌ−ＮＭＲスペクトルを示す。更に、図９に、比較合成例５（レーキ化剤が硝酸アルミニウム）の色材の固体２７Ａｌ−ＮＭＲスペクトルを示す。【０１６９】
（比較合成例１１：ローダミン系色材Ｍの合成）
ローダミン系塩基性染料として、下記化学式（７）で表わされるベーシックレッド１（東京化成製）５．００ｇを水５００ｍｌに加え、９０℃で溶解させ、染料溶液を調製した。リンタングステン酸・ｎ水和物  Ｈ３［ＰＷ１２Ｏ４０］・ｎＨ２Ｏ（ｎ＝３０）（日本無機化学工業製）１１．９０ｇを水２００ｍＬに入れ、９０℃で攪拌し、リンタングステン酸水溶液を調製し、９０℃で１５分かけて前記染料溶液に滴下し、さらに９０℃で１時間攪拌した。生成した沈殿物を濾取し、水で洗浄した。得られたケーキを乾燥して、ローダミン系塩基性染料のリンタングステン酸レーキ色材であるローダミン系色材Ｍを１３．４５ｇ得た。【０１７０】
【化１３】
2016171193.tif 000015
【０１７１】
（比較合成例１２：ローダミン系色材Ｎの合成）
Ａｃｉｄ  Ｒｅｄ  ２８９（東京化成製、ローダミン系酸性染料）５．０ｇを水５００ｍｌに加え、８０℃で溶解させ、染料溶液を調製した。アーカード２ＨＰフレーク（ライオンアクゾ製、ジメチルジステアリルアンモニウムクロリド、有効固形分９５．５％）４．９９ｇをイソプロピルアルコール８５ｇに入れて溶解させ、ジメチルジステアリルアンモニウムクロリド溶液を調製した。染料溶液を氷浴で５℃まで冷却し、調製したジメチルジステアリルアンモニウムクロリド溶液を、５℃で２５分かけて前記染料溶液に滴下し、さらに５℃で１時間攪拌した。生成した沈殿物を濾取し、水で洗浄した。得られたケーキを乾燥して、ローダミン系酸性染料の四級アンモニウム造塩化合物であるローダミン系色材Ｎ  ９．０７ｇを得た。【０１７２】
（調製例１：青色レーキ色材αの合成）
（１）中間体１の合成
国際公開第２０１２／１４４５２１号に記載の中間体３及び中間体４の製造方法を参照して、下記化学式（８）で示される中間体１を１５．９ｇ（収率７０％）得た。
得られた化合物は、下記の分析結果より目的の化合物であることを確認した。
・ＭＳ（ＥＳＩ）  （ｍ／ｚ）：５１１（＋）、２価
・元素分析値：ＣＨＮ実測値  （７８．１３％、７．４８％、７．７８％）；理論値（７８．０６％、７．７５％、７．６９％）【０１７３】
【化１４】
2016171193.tif 000016
【０１７４】
（２）青色レーキ色材αの合成
前記中間体１  ５．００ｇ（４．５８ｍｍｏｌ）を水３００ｍｌに加え、９０℃で溶解させ中間体１溶液とした。次にリンタングステン酸・ｎ水和物  Ｈ３［ＰＷ１２Ｏ４０］・ｎＨ２Ｏ（ｎ＝３０）（日本無機化学工業製）１０．４４ｇ（３．０５ｍｍｏｌ）を水１００ｍｌに入れ、９０℃で攪拌し、リンタングステン酸水溶液を調製した。先の中間体１溶液に調製したリンタングステン酸水溶液を９０℃で混合し、生成した沈殿物を濾取し、水で洗浄した。得られたケーキを乾燥して下記化学式（９）で表される青色レーキ色材αを１３．２５ｇ得た。
得られた化合物は、下記の分析結果より目的の化合物であることを確認した。
・ＭＳ（ＥＳＩ）  （ｍ／ｚ）：５１０（＋）、２価
・元素分析値：ＣＨＮ実測値  （４１．５５％、５．３４％、４．３２％）；理論値（４１．６６％、５．１７％、４．１１％）【０１７５】
【化１５】
2016171193.tif 000017
【０１７６】
（調製例２：バインダー樹脂Ａの合成）
冷却管、添加用ロート、窒素用インレット、機械的攪拌機、デジタル温度計を備えた反応器に、溶剤としてジエチレングリコールエチルメチルエーテル１３０質量部を仕込み、窒素雰囲気下で１１０℃に昇温した後、メタクリル酸メチル３２質量部、メタクリル酸シクロヘキシル２２質量部、メタクリル酸２４質量部、開始剤としてα，α’−アゾビスイソブチロニトリル２質量部および連鎖移動剤としてｎ−ドデシルメルカプタン４．５質量部を含む混合物を、それぞれ１．５時間かけて連続的に滴下した。
その後、合成温度を保持して反応を続け、滴下終了から２時間後に重合禁止剤として、ｐ−メトキシフェノール０．０５質量部を添加した。 
次に、空気を吹き込みながら、メタクリル酸グリシジル２２質量部を添加して、１１０℃に昇温した後、トリエチルアミン０．２質量部を添加して１１０℃で１５時間付加反応させ、バインダー樹脂Ａ（固形分４４質量％）を得た。 
得られたバインダー樹脂Ａの質量平均分子量Ｍｗは８５００、酸価は８５ｍｇＫＯＨ／ｇであった。なお、質量平均分子量Ｍｗは、ポリスチレンを標準物質とし、ＴＨＦを溶離液としてゲルパーミエーションクロマトグラフィー（ＧＰＣ）にて算出し、酸価はＪＩＳ−Ｋ００７０に従い測定した。【０１７７】
（調製例３：塩型ブロックポリマー分散剤Ａ溶液の調製）
１００ｍＬナスフラスコに、ＰＧＭＥＡ３４．３０質量部、３級アミノ基を含むブロック共重合体（上記一般式（ＩＩＩ）で表される構成単位を有するブロック共重合体）（商品名：ＢＹＫ−ＬＰＮ６９１９、ビックケミー製）（アミン価１２０ｍｇＫＯＨ／ｇ、固形分６０質量％）１４．２５質量部（有効固形分８．５５質量部）をそれぞれ溶解させ、フェニルホスホン酸（「ＰＰＡ」日産化学製））を１．４５質量部（ブロック共重合体の３級アミノ基に対して０．５モル当量）を加え、４０℃で３０分攪拌することで塩型ブロックポリマー分散剤Ａ溶液（固形分２０質量％）を調製した。このとき、ブロック共重合体のアミノ基は、ＰＰＡの酸性基との酸−塩基反応により塩形成されているものを含む。【０１７８】
（調製例４：バインダー組成物Ａの調製）
ＰＧＭＥＡ１９．８２質量部、調製例２のバインダー樹脂Ａ（固形分４４質量％）１８．１８質量部、５〜６官能アクリレートモノマー（商品名：アロニックスＭ４０３、東亞合成製）８．００質量部、２−メチル−１［４−（メチルチオ）フェニル］−２−モリフォリノプロパン−１−オン（商品名：イルガキュア９０７、ＢＡＳＦ製）３．００質量部、２，４ジエチルチオキサントン（商品名:カヤキュアーＤＥＴＸ−Ｓ、日本化薬製）１．００質量部を混合することでバインダー組成物Ａ（固形分４０質量％）を調製した。【０１７９】
（実施例１）
（１）：ローダミン系色材分散液Ａの調製
色材として、合成例１で得られたローダミン系色材Ａを５．００質量部、調製例３で調製した塩型ブロックポリマー分散剤Ａ溶液を４５．００質量部（有効固形分９．００質量部）、ＰＧＭＥＡ５０．００質量部を混合し、ペイントシェーカー（浅田鉄工製）にて予備分散として２ｍｍジルコニアビーズで１時間、さらに本分散として０．１ｍｍジルコニアビーズで６時間分散し、ローダミン系色材分散液Ａを得た。【０１８０】
（２）着色樹脂組成物の調製
上記（１）で得られたローダミン系色材分散液Ａ  ７０．９８質量部、調製例４で得られたバインダー組成物Ａ  １８．１６質量部、ＰＧＭＥＡ  １０．８６質量部、界面活性剤Ｒ０８ＭＨ（ＤＩＣ製）０．０４質量部、シランカップリング剤ＫＢＭ５０３（信越シリコーン製）０．４質量部を添加混合し、加圧濾過を行って、実施例１の着色樹脂組成物を得た。【０１８１】
（実施例２〜７、比較例１〜５）
（１）ローダミン系色材分散液Ｂ〜Ｌの調製
実施例１において、色材を各々下記表２中のものに変更したこと以外は、実施例１と同様にしてローダミン系色材分散液Ｂ〜Ｌを調製した。【０１８２】
（２）着色樹脂組成物の調製
実施例１において、ローダミン系色材分散液Ａを用いた代わりに、色材分散液を各々下記表２中のものに変更したこと以外は、実施例１と同様にして、実施例２〜７及び比較例１〜５の着色樹脂組成物を調製した。【０１８３】
（評価）
＜分散性能評価＞
各実施例及び比較例で使用した色材分散液の分散性能評価として、色材分散液中の色材粒子の平均粒径の測定を行った。平均粒径の測定には、マイクロトラックベル製「ナノトラック粒度分布計ＵＰＡ−ＥＸ１５０」を用いた。なおここでの平均粒径は、平均分散粒径であって、体積平均粒径である。結果を表２に示す。【０１８４】
【表２】
2016171193.tif 000018
【０１８５】
＜光学性能評価、耐熱性評価＞
各実施例及び比較例で得られた着色樹脂組成物を、厚み０．７ｍｍのガラス基板（日本電気硝子製、「ＯＡ−１０Ｇ」）上に、スピンコーターを用いて塗布した。その後、８０℃のホットプレート上で３分間加熱乾燥を行った。超高圧水銀灯を用いて４０ｍＪ／ｃｍ２の紫外線を照射することによって硬化膜（赤色着色層）を得た。上記の硬化膜が形成された基板を２３０℃のクリーンオーブンで３０分間ポストベーク処理し、得られた硬化膜の色度（ｘ、ｙ）、輝度（Ｙ）をオリンパス製「顕微分光測定装置ＯＳＰ−ＳＰ２００」を用いて測定し、コントラストを壺坂電気製「コントラスト測定装置ＣＴ−１Ｂ」を用いて測定した。なお、ポストベーク後の硬化膜の色度がｘ＝０．３８７〜０．３８８になるようにした。
結果を表２に示す。【０１８６】
実施例１〜７及び比較例１〜５で得られた結果の評価基準を以下に示す。
［ＮＭＲ評価基準：積分比（Ｉ４／Ｉ６）］
Ａ：積分比（Ｉ４／Ｉ６）が０．５０以下であった。
Ｂ：積分比（Ｉ４／Ｉ６）が０．５０超過であった。
上記評価がＡであれば、前記ケギン型構造が含まれないか又は少量しか含まれないポリ塩化アルミニウム由来の分子構造をレーキ色材が含むと評価され、実用の範囲である。【０１８７】
［結果のまとめ］
図７より、ポリ塩化アルミニウムを希釈すると、時間の経過とともに固体27Ａｌ−ＮＭＲスペクトルにおいて４配位アルミニウムに対応するピークの積分値（Ｉ４）が大きくなっていくことが分かる。また、加熱する事により、この変化が著しく促進される事が分かる。図８より、塩基度の低いポリ塩化アルミニウムを使用して合成した色材は、６配位アルミニウムに対応するピークにショルダーが発生しており、ポリ塩化アルミニウムの構造が不均一になっていることが示唆される。図９より、硝酸アルミニウムで色材を合成した場合には、０ｐｐｍにアルミニウム単量体（Ａｌ（Ｈ２Ｏ）６）に相当するピークのみが見られ、ポリ塩化アルミニウムのようなアルミニウム多量体は存在しない事が分かる。
塩基度が７０％以上のポリ塩化アルミニウムでレーキ化し、前記比の値（Ｉ４／Ｉ６）が０〜０．５０であった合成例１〜１２のレーキ色材においては、いずれも、前記６配位アルミニウムに対応するピークのスペクトル強度が０におけるピーク幅が１３ｐｐｍ以内であった。一方、塩基度が５３．９％と低いポリ塩化アルミニウムでレーキ化した比較合成例４のレーキ色材においては、前記６配位アルミニウムに対応するピークのスペクトル強度が０におけるピーク幅が１４．２ｐｐｍであった。【０１８８】
表２の結果から、塩基度が７０％以上のポリ塩化アルミニウムを用いてローダミン系酸性染料（ＡＲ２８９）をレーキ化し、前記固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であったレーキ色材を用いた実施例１〜７においては、分散性に優れ、高コントラストで、高輝度な着色層を形成可能であることが明らかにされた。中でも、前記比の値（Ｉ４／Ｉ６）が０．４０未満のレーキ色材を用いた実施例１〜４の着色樹脂組成物は分散性に優れ、高コントラストで、高輝度な着色層を形成可能であった。
それに対して、レーキ化剤として塩基度が７０％以上のポリ塩化アルミニウムを用いても、前記比の値（Ｉ４／Ｉ６）が０．５０を超過したレーキ色材を用いた比較例１〜３においては、分散性に劣り、コントラスト及び輝度が劣る着色層が得られた。
また、塩基度が７０％未満のポリ塩化アルミニウムを用いてローダミン系酸性染料（ＡＲ２８９）をレーキ化し、前記固体27Ａｌ−ＮＭＲスペクトルにおいて前記６配位アルミニウムに対応するピークのスペクトル強度が０におけるピーク幅が１３ｐｐｍを超えた比較例４においては、分散性に劣り、コントラスト及び輝度が劣る着色層が得られた。
また、硝酸アルミニウムをレーキ化剤として用いた比較例５においては、分散性に劣り、コントラスト及び輝度が劣る着色層が得られた。【０１８９】
（実施例８〜１２、及び比較例６〜１０）
（１）色材分散液の調製
実施例１において、色材を各々下記表３中のものに変更したこと以外は、実施例１と同様にして、実施例８〜１２、及び比較例６〜１０の色材分散液を調製した。【０１９０】
（２）着色樹脂組成物の調製
実施例１において、ローダミン系色材分散液Ａを用いた代わりに、色材分散液を各々下記表３中のものに変更したこと以外は、実施例１と同様にして、実施例８〜１２、及び比較例６〜１０の着色樹脂組成物を調製した。【０１９１】
（評価）
＜光学性能評価、耐熱性評価＞
実施例８〜１２及び比較例６〜１０で得られた着色樹脂組成物を、厚み０．７ｍｍのガラス基板（日本電気硝子製、「ＯＡ−１０Ｇ」）上に、スピンコーターを用いて塗布した。その後、８０℃のホットプレート上で３分間加熱乾燥を行った。超高圧水銀灯を用いて４０ｍＪ／ｃｍ２の紫外線を照射することによって硬化膜（着色層）を得た。上記の硬化膜が形成された基板をクリーンオーブンでそれぞれ下記表に示す温度で３０分間ポストベーク処理した。得られた硬化膜のポストベーク後の色度（ｘ、ｙ）、輝度（Ｙ）をオリンパス製「顕微分光測定装置ＯＳＰ−ＳＰ２００」を用いて測定し、コントラストを壺坂電気製「コントラスト測定装置ＣＴ−１Ｂ」を用いて測定した。
結果を表３に示す。【０１９２】
【表３】
2016171193.tif 000019
【０１９３】
表３の結果から、酸性染料としてアントラキノン系色材、フタロシアニン系色材、トリアリールメタン系色材、ジスアゾ系色材、モノアゾ系色材を用いた場合でも、塩基度が７０％以上のポリ塩化アルミニウムを用いて酸性染料をレーキ化し、前記固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であったレーキ色材を用いた実施例８〜１２においては、分散性に優れ、高コントラストで、着色層を形成可能であることが明らかにされた。
それに対して、レーキ化剤として塩基度が７０％以上のポリ塩化アルミニウムを用いても、前記比の値（Ｉ４／Ｉ６）が０．５０を超過したレーキ色材を用いた比較例６〜１０においては、分散性に劣り、コントラストが劣る着色層が得られることが明らかにされた。【０１９４】
（実施例１３）
（１）青色色材分散液Ａの調製
調製例１の青色レーキ色材α  １１．７０質量部と、合成例１のローダミン系色材Ａ  １．３０質量部、調製例３で調製した塩型ブロックポリマー分散剤Ａ溶液を２２.７５質量部（有効固形分４．５５質量部）、調製例２のバインダー樹脂Ａ１３．３０質量部（有効固形分５．８５質量部）、ＰＧＭＥＡ５０．９５質量部を混合し、ペイントシェーカー（浅田鉄工製）にて予備分散として２ｍｍジルコニアビーズで１時間、さらに本分散として０．１ｍｍジルコニアビーズで６時間分散し、青色色材分散液Ａを得た。【０１９５】
（２）着色樹脂組成物の調製
上記（１）で得られた実施例１３の青色色材分散液Ａ  ２７．３０質量部、調製例４で得られたバインダー組成物Ａ  ２７．０３質量部、ＰＧＭＥＡ  ４５．６７質量部、界面活性剤Ｒ０８ＭＨ（ＤＩＣ製）０．０４質量部、シランカップリング剤ＫＢＭ５０３（信越シリコーン製）０．４質量部を添加混合し、加圧濾過を行って、実施例１３の青色着色樹脂組成物を得た。【０１９６】
（比較例１１〜１５）
（１）青色色材分散液Ｂ〜Ｆの調製
実施例１３における色材および色材質量比を、各々下記表４中のものに変更した以外は、実施例１３と同様にして、青色色材分散液Ｂ〜Ｆを調製した。【０１９７】
（２）着色樹脂組成物の調製
実施例１３において、実施例１３の青色色材分散液Ａを用いた代わりに、色材分散液を各々下記表４中のものに変更したこと以外は、実施例１３と同様にして、比較例１１〜１５の着色樹脂組成物を調製した。【０１９８】
（評価）
＜光学性能評価、耐熱性評価＞
実施例１３及び比較例１１〜１５で得られた着色樹脂組成物を、実施例１と同様にして評価した。なお、ポストベーク後の目標色度がｙ＝０．０５０になるようにした。
結果を表４に示す。【０１９９】
＜昇華性評価＞
実施例１３及び比較例１１〜１５で得られた青色着色樹脂組成物を、厚み０．７ｍｍのガラス基板（日本電気硝子社製、「ＯＡ−１０Ｇ」）上に、スピンコーターを用いて塗布し、８０℃のホットプレート上で３分間加熱乾燥を行った。この着色層に８０μｍのライン＆スペースのストライプパターンが画かれたフォトマスクを介して超高圧水銀灯を用いて４０ｍＪ／ｃｍ２の紫外線を照射した。その後、前記着色層が形成されたガラス板を、アルカリ現像液として０．０５質量％水酸化カリウム水溶液を用いて６０秒間シャワー現像したのち、さらに６０秒間超純水で洗浄した。
得られた着色パターンが形成されたガラス基板の０．７ｍｍ上面にガラス基板を配置し、２３０℃のホットプレート上で３０分間加熱した。上面のガラス基板の昇華物の有無を目視で確認することで、昇華性の評価をした。評価結果を表４に示す。【０２００】
【表４】
2016171193.tif 000020
・ジオキサジン系顔料（ピグメントバイオレッド２３）【０２０１】
表４の実施例１３の結果から、ローダミン系酸性染料を、塩基度が７０％以上のポリ塩化アルミニウムでレーキ化し、前記比の値（Ｉ４／Ｉ６）が０〜０．５０であったレーキ色材は、前記一般式（Ｉ）で表される色材である青色レーキ色材αと併用することで、高輝度かつ高コントラストで、耐熱性に優れた塗膜（青色着色層）が得られることが明らかにされた。また、特定のローダミン系酸性染料のポリ塩化アルミニウムレーキ色材は、高温加熱時の色材の昇華が抑制された色材であることも明らかにされた。
それに対し、比較例１１に示すようにローダミン系酸性染料を、塩基度が７０％以上のポリ塩化アルミニウムでレーキ化したが、前記比の値（Ｉ４／Ｉ６）が０．５０を超過したレーキ色材を用いた場合は、コントラストが劣る塗膜（青色着色層）が得られることが明らかにされた。
また、比較例１２に示すように、ローダミン系塩基性染料を硝酸アルミニウムでレーキ化した色材（ローダミン系色材Ｌ）を前記一般式（Ｉ）で表される色材である青色レーキ色材αと併用した場合では、輝度が劣り、著しくコントラストが劣る塗膜（青色着色層）が得られることが明らかにされた。
また、比較例１３に示すように、ローダミン系塩基性染料をリンタングステン酸でレーキ化した色材（ローダミン系色材Ｍ）を前記一般式（Ｉ）で表される色材である青色レーキ色材αと併用した場合では、輝度が劣り、色材からの昇華物（赤色）が発生して実用レベルに達しなかった。
更に、比較例１４に示すように、ローダミン系酸性染料の四級アンモニウム塩（ローダミン系色材Ｎ）を前記一般式（Ｉ）で表される色材である青色レーキ色材αと併用した場合では、コントラストが劣り、色材からの昇華物（白色）が発生した。
また、比較例１５に示すように、ジオキサジン系顔料（ピグメントバイオレッド２３）を前記一般式（Ｉ）で表される色材である青色レーキ色材αと併用した場合では、著しく輝度が劣り、コントラストも劣ることが明らかにされた。
【符号の説明】
【０２０２】
１  透明基板
２  遮光部
３  着色層
１０  カラーフィルタ
１３ａ、１３ｂ  配向膜
１５  液晶層
２０  対向基板
２５ａ、２５ｂ  偏光板
３０  バックライト
４０  液晶表示装置
５０  有機保護層
６０  無機酸化膜
７１  透明陽極
７２  正孔注入層
７３  正孔輸送層
７４  発光層
７５  電子注入層
７６  陰極
８０  発光体
【図１】
2016171193.tif 000028
【図２】
2016171193.tif 000029
【図３】
2016171193.tif 000030
【図４】
2016171193.tif 000031
【図５】
2016171193.tif 000032
【図６】
2016171193.tif 000033
【図７】
2016171193.tif 000034
【図８】
2016171193.tif 000035
【図９】
2016171193.tif 000036
【図１０】
2016171193.tif 000037
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
（Ａ）色材と、（Ｂ）分散剤と、（Ｃ）溶剤とを含有し、前記（Ａ）色材が、酸性染料とポリ塩化アルミニウムとのレーキ色材を含み、当該ポリ塩化アルミニウムは塩基度が７０％以上であり、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、
前記レーキ色材において、酸性染料が、下記一般式（ＩＩ）で表されるローダミン系酸性染料、アントラキノン系酸性染料、フタロシアニン系酸性染料、ジスアゾ系酸性染料、及び、金属錯塩モノアゾ系酸性染料からなる群から選択される少なくとも１種の酸性染料である、カラーフィルタ用色材分散液。
【化１】
2016171193.tif 000038
（一般式（ＩＩ）中、Ｒ１、Ｒ２、Ｒ３及びＲ４は、それぞれ独立に、水素原子、アルキル基、アリール基、又はヘテロアリール基を表し、Ｒ１とＲ２、Ｒ３とＲ４がそれぞれ結合して環構造を形成してもよく、Ｒ１とキサンテン環の５位の炭素原子、Ｒ２とキサンテン環の７位の炭素原子、Ｒ３とキサンテン環の４位の炭素原子、又は、Ｒ４とキサンテン環の２位の炭素原子がそれぞれ結合して環構造を形成してもよいが、Ｒ１、Ｒ２、Ｒ３及びＲ４の少なくとも１つがアリール基、又はヘテロアリール基である。
上記アリール基、又はヘテロアリール基が有する水素原子が、酸性基又はその塩、若しくはハロゲン原子で置換されていてもよい。
Ｒ５は、酸性基又はその塩を表し、ｘは０〜５の整数である。但し、一般式（ＩＩ）は、酸性基又はその塩を少なくとも２つ有し、そのうち１つは分子内塩を形成する。）
【請求項２】
前記レーキ色材において、前記酸性染料が前記一般式（ＩＩ）で表されるローダミン系酸性染料である、請求項１に記載のカラーフィルタ用色材分散液。
【請求項３】
前記（Ａ）色材が、更に、下記一般式（Ｉ）で表される色材を含む、請求項１又は２に記載のカラーフィルタ用色材分散液。
【化２】
2016171193.tif 000039
（一般式（Ｉ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のポリ酸アニオンを表す。Ｒｉ〜Ｒｖは各々独立に水素原子、置換基を有していてもよいアルキル基又は置換基を有していてもよいアリール基を表し、ＲｉｉとＲｉｉｉ、ＲｉｖとＲｖが結合して環構造を形成してもよい。Ａｒ１は置換基を有していてもよい２価の芳香族基を表す。複数あるＲｉ〜Ｒｖ及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）
【請求項４】
請求項１乃至３のいずれか一項に記載のカラーフィルタ用色材分散液と、（Ｄ）バインダー成分とを含有する、カラーフィルタ用着色樹脂組成物。
【請求項５】
（Ａ）色材と、（Ｂ）分散剤と、（Ｃ）溶剤とを含有し、前記（Ａ）色材が、酸性染料とポリ塩化アルミニウムとのレーキ色材を含み、当該ポリ塩化アルミニウムは塩基度が７０％以上であり、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、
前記レーキ色材において、酸性染料が、下記一般式（ＩＩ）で表されるローダミン系酸性染料、アントラキノン系酸性染料、フタロシアニン系酸性染料、ジスアゾ系酸性染料、及び、金属錯塩モノアゾ系酸性染料からなる群から選択される少なくとも１種の酸性染料である、色材分散液。
【化３】
2016171193.tif 000040
（一般式（ＩＩ）中、Ｒ１、Ｒ２、Ｒ３及びＲ４は、それぞれ独立に、水素原子、アルキル基、アリール基、又はヘテロアリール基を表し、Ｒ１とＲ２、Ｒ３とＲ４がそれぞれ結合して環構造を形成してもよく、Ｒ１とキサンテン環の５位の炭素原子、Ｒ２とキサンテン環の７位の炭素原子、Ｒ３とキサンテン環の４位の炭素原子、又は、Ｒ４とキサンテン環の２位の炭素原子がそれぞれ結合して環構造を形成してもよいが、Ｒ１、Ｒ２、Ｒ３及びＲ４の少なくとも１つがアリール基、又はヘテロアリール基である。
上記アリール基、又はヘテロアリール基が有する水素原子が、酸性基又はその塩、若しくはハロゲン原子で置換されていてもよい。
Ｒ５は、酸性基又はその塩を表し、ｘは０〜５の整数である。但し、一般式（ＩＩ）は、酸性基又はその塩を少なくとも２つ有し、そのうち１つは分子内塩を形成する。）
【請求項６】
前記レーキ色材において、前記酸性染料が前記一般式（ＩＩ）で表されるローダミン系酸性染料である、請求項５に記載の色材分散液。
【請求項７】
前記（Ａ）色材が、更に、下記一般式（Ｉ）で表される色材を含む、請求項５又は６に記載の色材分散液。
【化４】
2016171193.tif 000041
（一般式（Ｉ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のポリ酸アニオンを表す。Ｒｉ〜Ｒｖは各々独立に水素原子、置換基を有していてもよいアルキル基又は置換基を有していてもよいアリール基を表し、ＲｉｉとＲｉｉｉ、ＲｉｖとＲｖが結合して環構造を形成してもよい。Ａｒ１は置換基を有していてもよい２価の芳香族基を表す。複数あるＲｉ〜Ｒｖ及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）
【請求項８】
請求項５乃至７のいずれか一項に記載の色材分散液と、（Ｄ）バインダー成分とを含有する、着色樹脂組成物。
【請求項９】
（Ａ）色材と、（Ｂ）分散剤と、（Ｃ）溶剤とを含有し、前記（Ａ）色材が、酸性染料とポリ塩化アルミニウムとのレーキ色材を含み、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、且つ、前記６配位アルミニウムに対応するピークのスペクトル強度が０におけるピーク幅が１３ｐｐｍ以内であり、
前記レーキ色材において、酸性染料が、下記一般式（ＩＩ）で表されるローダミン系酸性染料、アントラキノン系酸性染料、フタロシアニン系酸性染料、ジスアゾ系酸性染料、及び、金属錯塩モノアゾ系酸性染料からなる群から選択される少なくとも１種の酸性染料である、色材分散液。
【化５】
2016171193.tif 000042
（一般式（ＩＩ）中、Ｒ１、Ｒ２、Ｒ３及びＲ４は、それぞれ独立に、水素原子、アルキル基、アリール基、又はヘテロアリール基を表し、Ｒ１とＲ２、Ｒ３とＲ４がそれぞれ結合して環構造を形成してもよく、Ｒ１とキサンテン環の５位の炭素原子、Ｒ２とキサンテン環の７位の炭素原子、Ｒ３とキサンテン環の４位の炭素原子、又は、Ｒ４とキサンテン環の２位の炭素原子がそれぞれ結合して環構造を形成してもよいが、Ｒ１、Ｒ２、Ｒ３及びＲ４の少なくとも１つがアリール基、又はヘテロアリール基である。
上記アリール基、又はヘテロアリール基が有する水素原子が、酸性基又はその塩、若しくはハロゲン原子で置換されていてもよい。
Ｒ５は、酸性基又はその塩を表し、ｘは０〜５の整数である。但し、一般式（ＩＩ）は、酸性基又はその塩を少なくとも２つ有し、そのうち１つは分子内塩を形成する。）
【請求項１０】
前記レーキ色材において、前記酸性染料が前記一般式（ＩＩ）で表されるローダミン系酸性染料である、請求項９に記載の色材分散液。
【請求項１１】
前記（Ａ）色材が、更に、下記一般式（Ｉ）で表される色材を含む、請求項９又は１０に記載の色材分散液。
【化６】
2016171193.tif 000043
（一般式（Ｉ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のポリ酸アニオンを表す。Ｒｉ〜Ｒｖは各々独立に水素原子、置換基を有していてもよいアルキル基又は置換基を有していてもよいアリール基を表し、ＲｉｉとＲｉｉｉ、ＲｉｖとＲｖが結合して環構造を形成してもよい。Ａｒ１は置換基を有していてもよい２価の芳香族基を表す。複数あるＲｉ〜Ｒｖ及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）
【請求項１２】
カラーフィルタ用である、請求項９乃至１１のいずれか一項に記載の色材分散液。
【請求項１３】
請求項９乃至１２のいずれか一項に記載の色材分散液と、（Ｄ）バインダー成分とを含有する、着色樹脂組成物。
【請求項１４】
酸性染料とポリ塩化アルミニウムとのレーキ色材であって、当該ポリ塩化アルミニウムは塩基度が７０％以上であり、当該レーキ色材は固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、
前記レーキ色材において、酸性染料が、下記一般式（ＩＩ）で表されるローダミン系酸性染料、アントラキノン系酸性染料、フタロシアニン系酸性染料、ジスアゾ系酸性染料、及び、金属錯塩モノアゾ系酸性染料からなる群から選択される少なくとも１種の酸性染料である、色材。
【化７】
2016171193.tif 000044
（一般式（ＩＩ）中、Ｒ１、Ｒ２、Ｒ３及びＲ４は、それぞれ独立に、水素原子、アルキル基、アリール基、又はヘテロアリール基を表し、Ｒ１とＲ２、Ｒ３とＲ４がそれぞれ結合して環構造を形成してもよく、Ｒ１とキサンテン環の５位の炭素原子、Ｒ２とキサンテン環の７位の炭素原子、Ｒ３とキサンテン環の４位の炭素原子、又は、Ｒ４とキサンテン環の２位の炭素原子がそれぞれ結合して環構造を形成してもよいが、Ｒ１、Ｒ２、Ｒ３及びＲ４の少なくとも１つがアリール基、又はヘテロアリール基である。
上記アリール基、又はヘテロアリール基が有する水素原子が、酸性基又はその塩、若しくはハロゲン原子で置換されていてもよい。
Ｒ５は、酸性基又はその塩を表し、ｘは０〜５の整数である。但し、一般式（ＩＩ）は、酸性基又はその塩を少なくとも２つ有し、そのうち１つは分子内塩を形成する。）
【請求項１５】
前記レーキ色材において、前記酸性染料が前記一般式（ＩＩ）で表されるローダミン系酸性染料である、請求項１４に記載の色材。
【請求項１６】
酸性染料とポリ塩化アルミニウムとのレーキ色材であって、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、且つ、前記６配位アルミニウムに対応するピークのスペクトル強度が０におけるピーク幅が１３ｐｐｍ以内であり、
前記レーキ色材において、酸性染料が、下記一般式（ＩＩ）で表されるローダミン系酸性染料、アントラキノン系酸性染料、フタロシアニン系酸性染料、ジスアゾ系酸性染料、及び、金属錯塩モノアゾ系酸性染料からなる群から選択される少なくとも１種の酸性染料である、色材。
【化８】
2016171193.tif 000045
（一般式（ＩＩ）中、Ｒ１、Ｒ２、Ｒ３及びＲ４は、それぞれ独立に、水素原子、アルキル基、アリール基、又はヘテロアリール基を表し、Ｒ１とＲ２、Ｒ３とＲ４がそれぞれ結合して環構造を形成してもよく、Ｒ１とキサンテン環の５位の炭素原子、Ｒ２とキサンテン環の７位の炭素原子、Ｒ３とキサンテン環の４位の炭素原子、又は、Ｒ４とキサンテン環の２位の炭素原子がそれぞれ結合して環構造を形成してもよいが、Ｒ１、Ｒ２、Ｒ３及びＲ４の少なくとも１つがアリール基、又はヘテロアリール基である。
上記アリール基、又はヘテロアリール基が有する水素原子が、酸性基又はその塩、若しくはハロゲン原子で置換されていてもよい。
Ｒ５は、酸性基又はその塩を表し、ｘは０〜５の整数である。但し、一般式（ＩＩ）は、酸性基又はその塩を少なくとも２つ有し、そのうち１つは分子内塩を形成する。）
【請求項１７】
前記レーキ色材において、前記酸性染料が前記一般式（ＩＩ）で表されるローダミン系酸性染料である、請求項１６に記載の色材。
【請求項１８】
透明基板と、当該透明基板上に設けられた着色層とを少なくとも備えるカラーフィルタであって、当該着色層の少なくとも１つが、酸性染料とポリ塩化アルミニウムとのレーキ色材を含み、当該ポリ塩化アルミニウムは塩基度が７０％以上であり、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、
前記レーキ色材において、酸性染料が、下記一般式（ＩＩ）で表されるローダミン系酸性染料、アントラキノン系酸性染料、フタロシアニン系酸性染料、ジスアゾ系酸性染料、及び、金属錯塩モノアゾ系酸性染料からなる群から選択される少なくとも１種の酸性染料である、カラーフィルタ。
【化９】
2016171193.tif 000046
（一般式（ＩＩ）中、Ｒ１、Ｒ２、Ｒ３及びＲ４は、それぞれ独立に、水素原子、アルキル基、アリール基、又はヘテロアリール基を表し、Ｒ１とＲ２、Ｒ３とＲ４がそれぞれ結合して環構造を形成してもよく、Ｒ１とキサンテン環の５位の炭素原子、Ｒ２とキサンテン環の７位の炭素原子、Ｒ３とキサンテン環の４位の炭素原子、又は、Ｒ４とキサンテン環の２位の炭素原子がそれぞれ結合して環構造を形成してもよいが、Ｒ１、Ｒ２、Ｒ３及びＲ４の少なくとも１つがアリール基、又はヘテロアリール基である。
上記アリール基、又はヘテロアリール基が有する水素原子が、酸性基又はその塩、若しくはハロゲン原子で置換されていてもよい。
Ｒ５は、酸性基又はその塩を表し、ｘは０〜５の整数である。但し、一般式（ＩＩ）は、酸性基又はその塩を少なくとも２つ有し、そのうち１つは分子内塩を形成する。）
【請求項１９】
透明基板と、当該透明基板上に設けられた着色層とを少なくとも備えるカラーフィルタであって、当該着色層の少なくとも１つが、酸性染料とポリ塩化アルミニウムとのレーキ色材を含み、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、且つ、前記６配位アルミニウムに対応するピークのスペクトル強度が０におけるピーク幅が１３ｐｐｍ以内であり、
前記レーキ色材において、酸性染料が、下記一般式（ＩＩ）で表されるローダミン系酸性染料、アントラキノン系酸性染料、フタロシアニン系酸性染料、ジスアゾ系酸性染料、及び、金属錯塩モノアゾ系酸性染料からなる群から選択される少なくとも１種の酸性染料である、カラーフィルタ。
【化１０】
2016171193.tif 000047
（一般式（ＩＩ）中、Ｒ１、Ｒ２、Ｒ３及びＲ４は、それぞれ独立に、水素原子、アルキル基、アリール基、又はヘテロアリール基を表し、Ｒ１とＲ２、Ｒ３とＲ４がそれぞれ結合して環構造を形成してもよく、Ｒ１とキサンテン環の５位の炭素原子、Ｒ２とキサンテン環の７位の炭素原子、Ｒ３とキサンテン環の４位の炭素原子、又は、Ｒ４とキサンテン環の２位の炭素原子がそれぞれ結合して環構造を形成してもよいが、Ｒ１、Ｒ２、Ｒ３及びＲ４の少なくとも１つがアリール基、又はヘテロアリール基である。
上記アリール基、又はヘテロアリール基が有する水素原子が、酸性基又はその塩、若しくはハロゲン原子で置換されていてもよい。
Ｒ５は、酸性基又はその塩を表し、ｘは０〜５の整数である。但し、一般式（ＩＩ）は、酸性基又はその塩を少なくとも２つ有し、そのうち１つは分子内塩を形成する。）
【請求項２０】
透明基板と、当該透明基板上に設けられた着色層とを少なくとも備えるカラーフィルタの製造方法であって、
透明基板上に、前記請求項４に記載のカラーフィルタ用着色樹脂組成物を硬化させることにより着色層の少なくとも１つを形成する工程を有する、カラーフィルタの製造方法。
【請求項２１】
透明基板と、当該透明基板上に設けられた着色層とを少なくとも備えるカラーフィルタの製造方法であって、
透明基板上に、前記請求項１３に記載の着色樹脂組成物を硬化させることにより着色層の少なくとも１つを形成する工程を有する、カラーフィルタの製造方法。
【請求項２２】
前記請求項１８又は１９に記載のカラーフィルタと、対向基板と、前記カラーフィルタと前記対向基板との間に形成された液晶層とを有する、液晶表示装置。
【請求項２３】
前記請求項１８又は１９に記載のカラーフィルタと、発光体を有する、発光表示装置。
【手続補正２】
【補正対象書類名】明細書
【補正対象項目名】００１３
【補正方法】変更
【補正の内容】
【００１３】
本開示の１実施形態は、（Ａ）色材と、（Ｂ）分散剤と、（Ｃ）溶剤とを含有し、前記（Ａ）色材が酸性染料とポリ塩化アルミニウムとのレーキ色材を含み、当該ポリ塩化アルミニウムは塩基度が７０％以上であり、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、
前記レーキ色材において、酸性染料が、下記一般式（ＩＩ）で表されるローダミン系酸性染料、アントラキノン系酸性染料、フタロシアニン系酸性染料、ジスアゾ系酸性染料、及び、金属錯塩モノアゾ系酸性染料からなる群から選択される少なくとも１種の酸性染料であるカラーフィルタ用色材分散液を提供する。
【手続補正３】
【補正対象書類名】明細書
【補正対象項目名】００１４
【補正方法】変更
【補正の内容】
【００１４】
【化１】
2016171193.tif 000048
（一般式（ＩＩ）中、Ｒ１、Ｒ２、Ｒ３及びＲ４は、それぞれ独立に、水素原子、アルキル基、アリール基、又はヘテロアリール基を表し、Ｒ１とＲ２、Ｒ３とＲ４がそれぞれ結合して環構造を形成してもよく、Ｒ１とキサンテン環の５位の炭素原子、Ｒ２とキサンテン環の７位の炭素原子、Ｒ３とキサンテン環の４位の炭素原子、又は、Ｒ４とキサンテン環の２位の炭素原子がそれぞれ結合して環構造を形成してもよいが、Ｒ１、Ｒ２、Ｒ３及びＲ４の少なくとも１つがアリール基、又はヘテロアリール基である。
上記アリール基、又はヘテロアリール基が有する水素原子が、酸性基又はその塩、若しくはハロゲン原子で置換されていてもよい。
Ｒ５は、酸性基又はその塩を表し、ｘは０〜５の整数である。但し、一般式（ＩＩ）は、酸性基又はその塩を少なくとも２つ有し、そのうち１つは分子内塩を形成する。）
【手続補正４】
【補正対象書類名】明細書
【補正対象項目名】００１５
【補正方法】変更
【補正の内容】
【００１５】
本開示の１実施形態は、（Ａ）色材と、（Ｂ）分散剤と、（Ｃ）溶剤とを含有し、前記（Ａ）色材が酸性染料とポリ塩化アルミニウムとのレーキ色材を含み、当該ポリ塩化アルミニウムは塩基度が７０％以上であり、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、
前記レーキ色材において、酸性染料が、前記一般式（ＩＩ）で表されるローダミン系酸性染料、アントラキノン系酸性染料、フタロシアニン系酸性染料、ジスアゾ系酸性染料、及び、金属錯塩モノアゾ系酸性染料からなる群から選択される少なくとも１種の酸性染料である色材分散液を提供する。
本開示の１実施形態は、（Ａ）色材と、（Ｂ）分散剤と、（Ｃ）溶剤とを含有し、前記（Ａ）色材が、酸性染料とポリ塩化アルミニウムとのレーキ色材を含み、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、且つ、前記６配位アルミニウムに対応するピークのスペクトル強度が０におけるピーク幅が１３ｐｐｍ以内であり、
前記レーキ色材において、酸性染料が、前記一般式（ＩＩ）で表されるローダミン系酸性染料、アントラキノン系酸性染料、フタロシアニン系酸性染料、ジスアゾ系酸性染料、及び、金属錯塩モノアゾ系酸性染料からなる群から選択される少なくとも１種の酸性染料である色材分散液を提供する。
【手続補正５】
【補正対象書類名】明細書
【補正対象項目名】００１８
【補正方法】変更
【補正の内容】
【００１８】
本開示に係るカラーフィルタ用色材分散液、色材分散液、カラーフィルタ用着色樹脂組成物及び着色樹脂組成物においては、前記レーキ色材において、前記酸性染料が前記一般式（ＩＩ）で表されるローダミン系酸性染料であることが、耐熱性が良好で高温加熱時においても昇華が抑制され、カラーフィルタ製造工程におけるポストベーク工程後にも高コントラストで、高輝度な塗膜が得られる点から好ましい。
【手続補正６】
【補正対象書類名】明細書
【補正対象項目名】００２１
【補正方法】変更
【補正の内容】
【００２１】
本開示の１実施形態は、酸性染料とポリ塩化アルミニウムとのレーキ色材であって、当該ポリ塩化アルミニウムは塩基度が７０％以上であり、当該レーキ色材は固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、
前記レーキ色材において、酸性染料が、前記一般式（ＩＩ）で表されるローダミン系酸性染料、アントラキノン系酸性染料、フタロシアニン系酸性染料、ジスアゾ系酸性染料、及び、金属錯塩モノアゾ系酸性染料からなる群から選択される少なくとも１種の酸性染料である色材を提供する。
本開示の１実施形態は、酸性染料とポリ塩化アルミニウムとのレーキ色材であって、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、且つ、前記６配位アルミニウムに対応するピークのスペクトル強度が０におけるピーク幅が１３ｐｐｍ以内であり、
前記レーキ色材において、酸性染料が、前記一般式（ＩＩ）で表されるローダミン系酸性染料、アントラキノン系酸性染料、フタロシアニン系酸性染料、ジスアゾ系酸性染料、及び、金属錯塩モノアゾ系酸性染料からなる群から選択される少なくとも１種の酸性染料である色材を提供する。
前記本開示の１実施形態の各色材は、色材の分散性に優れ、耐熱性に優れ、高温加熱時の色材の昇華が抑制されるものである。本開示の１実施形態の各色材は、カラーフィルタ用途において、好適に用いることができる。
本開示の１実施形態の各色材においては、前記酸性染料が前記一般式（ＩＩ）で表されるローダミン系酸性染料であることが、耐熱性に優れ、高温加熱時の色材の昇華が抑制される点から好ましい。
【手続補正７】
【補正対象書類名】明細書
【補正対象項目名】００２２
【補正方法】変更
【補正の内容】
【００２２】
本開示の１実施形態は、透明基板と、当該透明基板上に設けられた着色層とを少なくとも備えるカラーフィルタであって、当該着色層の少なくとも１つが、酸性染料とポリ塩化アルミニウムとのレーキ色材を含み、当該ポリ塩化アルミニウムは塩基度が７０％以上であり、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、
前記レーキ色材において、酸性染料が、前記一般式（ＩＩ）で表されるローダミン系酸性染料、アントラキノン系酸性染料、フタロシアニン系酸性染料、ジスアゾ系酸性染料、及び、金属錯塩モノアゾ系酸性染料からなる群から選択される少なくとも１種の酸性染料であるカラーフィルタを提供する。
【手続補正８】
【補正対象書類名】明細書
【補正対象項目名】００２３
【補正方法】変更
【補正の内容】
【００２３】
本開示の１実施形態は、透明基板と、当該透明基板上に設けられた着色層とを少なくとも備えるカラーフィルタであって、当該着色層の少なくとも１つが、酸性染料とポリ塩化アルミニウムとのレーキ色材を含み、当該レーキ色材は、固体27Ａｌ−ＮＭＲスペクトルにおいて４配位アルミニウムに対応するピークの積分値（Ｉ４）と６配位アルミニウムに対応するピークの積分値（Ｉ６）の比の値（Ｉ４／Ｉ６）が０〜０．５０であり、且つ、前記６配位アルミニウムに対応するピークのスペクトル強度が０におけるピーク幅が１３ｐｐｍ以内であり、
前記レーキ色材において、酸性染料が、前記一般式（ＩＩ）で表されるローダミン系酸性染料、アントラキノン系酸性染料、フタロシアニン系酸性染料、ジスアゾ系酸性染料、及び、金属錯塩モノアゾ系酸性染料からなる群から選択される少なくとも１種の酸性染料であるカラーフィルタを提供する。
【手続補正９】
【補正対象書類名】明細書
【補正対象項目名】０１８９
【補正方法】変更
【補正の内容】
【０１８９】
（実施例８〜９、１１〜１２、参考例１０、及び比較例６〜１０）
（１）色材分散液の調製
実施例１において、色材を各々下記表３中のものに変更したこと以外は、実施例１と同様にして、実施例８〜９、１１〜１２、参考例１０、及び比較例６〜１０の色材分散液を調製した。
【手続補正１０】
【補正対象書類名】明細書
【補正対象項目名】０１９０
【補正方法】変更
【補正の内容】
【０１９０】
（２）着色樹脂組成物の調製
実施例１において、ローダミン系色材分散液Ａを用いた代わりに、色材分散液を各々下記表３中のものに変更したこと以外は、実施例１と同様にして、実施例８〜９、１１〜１２、参考例１０、及び比較例６〜１０の着色樹脂組成物を調製した。
【手続補正１１】
【補正対象書類名】明細書
【補正対象項目名】０１９１
【補正方法】変更
【補正の内容】
【０１９１】
（評価）
＜光学性能評価、耐熱性評価＞
実施例８〜９、１１〜１２、参考例１０、及び比較例６〜１０で得られた着色樹脂組成物を、厚み０．７ｍｍのガラス基板（日本電気硝子製、「ＯＡ−１０Ｇ」）上に、スピンコーターを用いて塗布した。その後、８０℃のホットプレート上で３分間加熱乾燥を行った。超高圧水銀灯を用いて４０ｍＪ／ｃｍ２の紫外線を照射することによって硬化膜（着色層）を得た。上記の硬化膜が形成された基板をクリーンオーブンでそれぞれ下記表に示す温度で３０分間ポストベーク処理した。得られた硬化膜のポストベーク後の色度（ｘ、ｙ）、輝度（Ｙ）をオリンパス製「顕微分光測定装置ＯＳＰ−ＳＰ２００」を用いて測定し、コントラストを壺坂電気製「コントラスト測定装置ＣＴ−１Ｂ」を用いて測定した。
結果を表３に示す。
【手続補正１２】
【補正対象書類名】明細書
【補正対象項目名】０１９２
【補正方法】変更
【補正の内容】
【０１９２】
【表３】
2016171193.tif 000049
【国際調査報告】
2016171193.tif 000050
2016171193.tif 000051
2016171193.tif 000052
2016171193.tif 000053